(57)【要約】本発明は混合界面活性剤システムに関し、より詳しくは、陰イオン性界面活性剤を含む界面活性剤システムに少なくとも１種以上の非イオン基または陽イオン基を含む構造の化合物を含んで、陰イオン性界面活性剤の洗浄力を向上させ、硬水安定性を向上させ、表面張力及びcmcを低下させるだけでなく、共に添加される非イオン性界面活性剤及び陽イオン性界面活性剤の混合比によって、初期気泡度及び気泡維持力を調節することができるので、固体、液体、ゲル状、またはペースト状の洗浄剤に使用するのに適した混合界面活性剤システムに関する。【特許請求の範囲】
【請求項１】
a）陰イオン性界面活性剤;
b）下記の化学式１で示される陽イオン性化合物;及び
c）非イオン性界面活性剤;を含むことを特徴とする、界面活性剤システム:
【化１】
2005508400.tif 000065
前記化学式１で、
R1、R2、R3、及びR4は各々独立的または同時にC1〜C20の飽和または不飽和鎖基、ベンジル基、ヒドロキシエチル基、または、エチレンオキシド基またはプロピレンオキシド基が１乃至２０個付加したヒドロキシエチル基であり;
Xはハロゲン族元素、スルフェート基、またはアセテート基である。
【請求項２】
前記a）陰イオン性界面活性剤、b）陽イオン性化合物、及びc）非イオン性界面活性剤の混合比がモル比で１:０．００１:０．００１〜１:１:１であることを特徴とする、請求項１に記載の界面活性剤システム。
【請求項３】
前記陽イオン性化合物が、アルカリ条件で３級アミンとハロゲン化アルキル化合物とを加熱反応させて４級化させる段階を含む方法で製造されることを特徴とする、請求項１に記載の界面活性剤システム。
【請求項４】
a）陰イオン性界面活性剤;及び
b）下記の化学式２で示される陽イオン性化合物;を含むことを特徴とする、界面活性剤システム:
【化２】
2005508400.tif 000066
前記化学式２で、
R1、R2、R3、及びR5は各々独立的または同時にC1〜C20の飽和または不飽和鎖基、ベンジル基、ヒドロキシエチル基、または、エチレンオキシド基またはプロピレンオキシド基が１乃至２０個付加したヒドロキシエチル基であり;R4はC1〜C20のアルキル基、または、エチレンオキシド基またはプロピレンオキシド基が１〜１０個付加したアルキル基、またはヒドロキシル基が１個以上結合したアルキル基であり;nは１乃至２０の整数であり;Xはハロゲン族元素、スルフェート基、またはアセテート基である。
【請求項５】
前記a）陰イオン性界面活性剤、及びb）陽イオン性化合物の混合比がモル比で１:０．０００１〜１:０．５であることを特徴とする、請求項４に記載の界面活性剤システム。
【請求項６】
前記陽イオン性化合物は、
１，６-[２-（N-ジメチルアミノ）エタノール]ヘキサン、１，６-[２-（N,N-エチルメチルアミノ）エタノール]ヘキサン、１，６-[２-（N,N-ブチルメチルアミノ）エタノール]ヘキサン、１，６-[２-（N,N-メチルオクチルアミノ）エタノール]ヘキサン、１，６-[２-（N,N-ドデシルメチルアミノ）エタノール]ヘキサン、１，８-[２-（N-ジメチルアミノ）エタノール]オクタン、１，８-[２-（N,N-エチルメチルアミノ）エタノール]オクタン、１，８-[２-（N,N-ブチルメチルアミノ）エタノール]オクタン、１，８-[２-（N,N-メチルオクチルアミノ）エタノール]オクタン、１，８-[２-（N,N-ドデシルメチルアミノ）エタノール]オクタン、１，６-[２-（N-ジメチルアミノ）エタノール(EO)2]ヘキサン、１，６-[２-（N,N-エチルメチルアミノ）エタノール(EO)2]ヘキサン、１，６-[２-（N,N-ブチルメチルアミノ）エタノール(EO)2]ヘキサン、１，６-[２-（N,N-メチルオクチルアミノ）エタノール(EO)2]ヘキサン、１，６-[２-（N,N-ドデシルメチルアミノ）エタノール(EO)2]ヘキサン、１，６-[２-（N-ジメチルアミノ）エタノール(EO)4]ヘキサン、１，６-[２-（N,N-エチルメチルアミノ）エタノール(EO)4]ヘキサン、１，６-[２-（N,N-ブチルメチルアミノ）エタノール(EO)4]ヘキサン、１，６-[２-（N,N-メチルオクチルアミノ）エタノール(EO)4]ヘキサン、１，６-[２-（N,N-ドデシルメチルアミノ）エタノール(EO)4]ヘキサン、１，８-[２-（N-ジメチルアミノ）エタノール(EO)2]オクタン、１，８-[２-（N,N-エチルメチルアミノ）エタノール(EO)2]オクタン、１，８-[２-（N,N-ブチルメチルアミノ）エタノール(EO)2]オクタン、１，８-[２-（N,N-メチルオクチルアミノ）エタノール(EO)2]オクタン、１，８-[２-（N,N-ドデシルメチルアミノ）エタノール(EO)2]オクタン、１，８-[２-（N-ジメチルアミノ）エタノール(EO)4]オクタン、１，８-[２-（N,N-エチルメチルアミノ）エタノール(EO)4]オクタン、１，８-[２-（N,N-ブチルメチルアミノ）エタノール(EO)4]オクタン、１，８-[２-（N,N-メチルオクチルアミノ）エタノール(EO)4]オクタン、１，８-[２-（N,N-ドデシルメチルアミノ）エタノール(EO)4]オクタン、１，６-[２-（N-ジメチルアミノ）エタノール(PO)2]ヘキサン、１，６-[２-（N,N-エチルメチルアミノ）エタノール(PO)2]ヘキサン、１，６-[２-（N,N-ブチルメチルアミノ）エタノール(PO)2]ヘキサン、１，６-[２-（N,N-メチルオクチルアミノ）エタノール(PO)2]ヘキサン、１，６-[２-（N,N-ドデシルメチルアミノ）エタノール(PO)2]ヘキサン、１，６-[２-（N-ジメチルアミノ）エタノール(PO)4]ヘキサン、１，６-[２-（N,N-エチルメチルアミノ）エタノール(PO)4]ヘキサン、１，６-[２-（N,N-ブチルメチルアミノ）エタノール(PO)4]ヘキサン、１，６-[２-（N,N-メチルオクチルアミノ）エタノール(PO)4]ヘキサン、１，６-[２-（N,N-ドデシルメチルアミノ）エタノール(PO)4]ヘキサン、１，８-[２-（N-ジメチルアミノ）エタノール(PO)2]オクタン、１，８-[２-（N,N-エチルメチルアミノ）エタノール(PO)2]オクタン、１，８-[２-（N,N-ブチルメチルアミノ）エタノール(PO)2]オクタン、１，８-[２-（N,N-メチルオクチルアミノ）エタノール(PO)2]オクタン、１，８-[２-（N,N-ドデシルメチルアミノ）エタノール(PO)2]オクタン、１，８-[２-（N-ジメチルアミノ）エタノール(PO)4]オクタン、１，８-[２-（N,N-エチルメチルアミノ）エタノール(PO)4]オクタン、１，８-[２-（N,N-ブチルメ���ルアミノ）エタノール(PO)4]オクタン、１，８-[２-（N,N-メチルオクチルアミノ）エタノール(PO)4]オクタン、及び１，８-[２-（N,N-ドデシルメチルアミノ）エタノール(PO)4]オクタンからなる群より１種以上選択される化合物であることを特徴とする、請求項４に記載の界面活性剤システム。
【請求項７】
前記陽イオン性化合物が、分子内に１種以上のヒドロキシエチル基を含む４級アンモニウム塩と、前記ヒドロキシル基にエチレンオキシド(EO)またはプロピレンオキシド(PO)が２乃至１０モル付加した官能基を含む４級アンモニウム塩とを各々１種以上含むことを特徴とする、請求項４に記載の界面活性剤システム。
【請求項８】
前記陽イオン性化合物が、
ｉ）アルカリ条件で２級アミンとハロゲン化アルキル化合物とを反応させて３級アミンを製造する段階;及びii）前記ｉ）段階で得られた３級アミンに、下記の化学式３で表示されるリンカーを結合させて４級化させる段階;を含む方法で製造されることを特徴とする、請求項４に記載の界面活性剤システム:
【化３】
2005508400.tif 000067
前記化学式３で、nは１乃至２０の整数であり;Xはハロゲン族元素、スルフェート基、またはアセテート基である。
【請求項９】
前記陽イオン性化合物が、
ｉ）アルカリ条件で２級アミンと請求項８に記載の化学式３のリンカーとを結合して３級アミンを製造する段階;及びii）前記ｉ）段階で得られた３級アミンにハロゲン化アルキル化合物を結合して４級化させる段階;を含む方法で製造されることを特徴とする、請求項８に記載の界面活性剤システム。
【請求項１０】
前記陰イオン性界面活性剤が、ソジウムラウリルスルフェート（SLS）、ソジウムラウリルエーテルスルフェート（SLES）、直鎖アルキルベンゼンスルホネート（LAS）、モノアルキルホスフェート（MAP）、アシルイセチオネート（SCI）、アルキルグリセリルエーテルスルホネート（AGES）、アシルグルタメート、アシルタウレート、及び脂肪酸金属塩からなる群より１種以上選択されることを特徴とする、請求項１または４に記載の界面活性剤システム。
【請求項１１】
前記非イオン性界面活性剤が、エトキシレート脂肪族アルコール、エトキシレート脂肪酸、エトキシレートアルキルフェノール、アルカノールアミド（脂肪酸アルカノールアミド）、エトキシレート脂肪酸アルカノールアミド、脂肪族アミンオキシド、脂肪族アミドアミンオキシド、グリセリル脂肪酸エステル、ソルビタン、エトキシレートソルビタンエステル、アルキルポリグリコシド、エチレン/プロピレンオキシドブロックコポリマー、エトキシレート-プロポキシレート脂肪族アルコールからなる群より１種以上選択されることを特徴とする、請求項１または４に記載の界面活性剤システム。
【請求項１２】
a）陰イオン性界面活性剤;及び
b）下記の化学式４で示される化合物;を含むことを特徴とする、界面活性剤システム:
【化４】
2005508400.tif 000068
前記化学式４で、
R1、R2、R3、及びR4は各々独立的または同時に炭素数１〜２０個の飽和または不飽和鎖基、ベンジル基、ヒドロキシエチル基、または、エチレンオキシド基またはプロピレンオキシド基が１〜２０個付加したヒドロキシエチル基であり;R5は炭素数１〜２０個のアルキル基、または、エチレンオキシド基またはプロピレンオキシド基が１〜２０個付加したアルキル基、ヒドロキシル基が１個以上結合したアルキル基、二重結合を少なくとも１個以上含むアルキル基、またはエーテル基を少なくとも１個以上含むアルキル基であり;A1及びA2は各々独立的または同時に炭素数１〜２０個の飽和または不飽和鎖基、ベンジル基、ヒドロキシエチル基、または、エチレンオキシド基またはプロピレンオキシド基が１〜２０個付加したヒドロキシエチル基、または酸素陰イオン（O-）であり;nは０乃至２０の整数であり;Xはハロゲン族元素、スルフェート基、メチルスルフェート基、またはアセテート基である。
【請求項１３】
前記a）陰イオン性界面活性剤、及びb）化学式４の化合物の混合比がモル比で１:０．０００１〜１:１．０であることを特徴とする、請求項１２に記載の界面活性剤システム。
【請求項１４】
a）陰イオン性界面活性剤;
b）下記の化学式４で示される化合物;及び
c）非イオン性界面活性剤、陽イオン性界面活性剤、またはこれらの混合物;を含むことを特徴とする、界面活性剤システム:
【化５】
2005508400.tif 000069
前記化学式４で、
R1、R2、R3、及びR4は各々独立的または同時に炭素数１〜２０個の飽和または不飽和鎖基、ベンジル基、ヒドロキシエチル基、または、エチレンオキシド基またはプロピレンオキシド基が１〜２０個付加したヒドロキシエチル基であり;R5は炭素数１〜２０個のアルキル基、または、エチレンオキシド基またはプロピレンオキシド基が１〜２０個付加したアルキル基、ヒドロキシル基が１個以上結合したアルキル基、二重結合を少なくとも１個以上含むアルキル基、またはエーテル基を少なくとも１個以上含むアルキル基であり;A1及びA2は各々独立的または同時に炭素数１〜２０個の飽和または不飽和鎖基、ベンジル基、ヒドロキシエチル基、または、エチレンオキシド基またはプロピレンオキシド基が１〜２０個付加したヒドロキシエチル基、または酸素陰イオン（O-）であり;nは０乃至２０の整数であり;Xはハロゲン族元素、スルフェート基、メチルスルフェート基、またはアセテート基である。
【請求項１５】
前記a）陰イオン性界面活性剤、b）化学式４の化合物、及びc）非イオン性界面活性剤の混合比がモル比で１:０．０００１:０．０００１〜１:１．０:０．５であることを特徴とする、請求項１４に記載の界面活性剤システム。
【請求項１６】
前記a）陰イオン性界面活性剤、b）化学式４の化合物、及びc）陽イオン性界面活性剤の混合比がモル比で１:０．０００１:０．０００１〜１:１．０:０．５であることを特徴とする、請求項１４に記載の界面活性剤システム。
【請求項１７】
前記a）陰イオン性界面活性剤、b）化学式４の化合物、及びc）非イオン性界面活性剤、及び陽イオン性界面活性剤の混合比がモル比で１:０．０００１:０．０００１〜１:１．０:０．５であることを特徴とする、請求項１４に記載の界面活性剤システム。
【請求項１８】
前記化学式４の化合物が、
N,N,N-ジメチルラウリルアミンオキシド、N,N,N-エチルメチルラウリルアミンオキシド、N,N,N-ジメチルドデシルアミンオキシド、N,N,N-ブチルメチルラウリルアミンオキシド、N,N,N-ジメチルヘキサデシルアミンオキシド、N,N,N-ジブチルラウリルアミンオキシド、N,N,N-（２-ヒドロキシエチルラウリルメチル）アミンオキシド、N,N,N-（ジ-２-ヒドロキシエチルラウリル）アミンオキシド、N,N,N-（２-ヒドロキシエチルラウリルブチル）アミンオキシド、N,N,N-（２-ヒドロキシ(EO)5エチルラウリルメチル）アミンオキシド、N,N,N-（２-ヒドロキシエチル(PO)5ラウリルメチル）アミンオキシド、N,N,N-（２-ヒドロキシエチル(EO)5(PO)5ラウリルメチル）アミンオキシド、N,N,N-（２-ヒドロキシエチル(EO)10ラウリルメチル）アミンオキシド、N,N,N-（２-ヒドロキシエチル(EO)15ラウリルメチル）アミンオキシド、１，６-（N,N-ブチルメチルアミンオクチル）ヘキサン、１，６-（N,N-ブチルメチルアミンオクチル）ジプロピルエーテル、１，６-（N,N-ブチルメチルアミンオクチル）-３-ヒドロキシヘキサン、１，６-（N,N-ブチルメチルアミンオクチル）ブタン、１，６-（N,N-ブチルメチルアミンオクチル）オクタン、１，６-（N,N-ブチルメチルアミンオクチル）-２-ヒドロキシプロパン、１，６-[２-（N-メチルアミンオクチル）エタノール]ヘキサン、１，６-[２-（N-メチルアミンオクチル）エタノール(EO)5]ヘキサン、１，６-[２-（N-メチルアミンオクチル）エタノール(PO)5]ヘキサン、１，６-[２-（N-メチルアミンオクチル）エタノール(EO)5(PO)5]ヘキサン、１，６-[２-（N-メチルアミンオクチル）エタノール(EO)10]ヘキサン、１，６-[２-（N-メチルアミンオクチル）エタノール]ジプロピルエーテル、１，６-[２-（N-メチルアミンオクチル）エタノール]-２-ヒドロキシプロパン、１，６-[２-（N-メチルアミンオクチル）エタノール]ブタン、及び１，６-[２-（N-メチルアミンオクチル）エタノール]オクタンからなる群より１種以上選択される非イオン性化合物であることを特徴とする、請求項１２または１４に記載の界面活性剤システム。
【請求項１９】
前記非イオン性化合物が、３級アミンに過酸化水素を反応させる段階を含む方法で製造されることを特徴とする、請求項１８に記載の界面活性剤システム。
【請求項２０】
前記非イオン性化合物が、２級アミンに下記の化学式５で示されるリンカーを結合して３級アミンを得る段階、及び前記段階で得られた３級アミンを過酸化水素水と反応させる段階を含む方法で製造されることを特徴とする、請求項１８に記載の界面活性剤システム:
【化６】
2005508400.tif 000070
前記化学式５で、nは１乃至２０の整数であり;Xはハロゲン族元素であり;R5は水素、または少なくとも１個以上の二重結合、ヒドロキシル基、またはエーテル基を含む炭素数１乃至２０のアルキルまたはアリル基である。
【請求項２１】
前記化学式４の化合物が、
ジメチルオクチルエタノールアンモニウム、ジメチルデシルエタノールアンモニウム、ジメチルラウリルエタノールアンモニウム、ジメチルオクチルエタノール(EO)5アンモニウム、ジメチルデシルエタノール(EO)5アンモニウム、ジメチルラウリルエタノール(EO)5アンモニウム、ジメチルオクチルエタノール(EO)10アンモニウム、ジメチルデシルエタノール(EO)10アンモニウム、ジメチルラウリルエタノール(EO)10アンモニウム、ジメチルオクチルエタノール(EO)15、ジメチルデシルエタノール(EO)15、ジメチルラウリルエタノールアンモニウム(EO)15、トリメチルオクチルアンモニウム、トリデシルラウリルアンモニウム、トリメチルラウリルアンモニウム、１，６-[２-（N-ジメチルアミノ）エタノール]ヘキサン、１，６-[２-（N,N-エチルメチルアミノ）エタノール]ヘキサン、１，６-[２-（N,N-ブチルメチルアミノ）エタノール]ヘキサン、１，６-[２-（N,N-メチルオクチルアミノ）エタノール]ヘキサン、１，６-[２-（N,N-ドデシルメチルアミノ）エタノール]ヘキサン、１，８-[２-（N-ジメチルアミノ）エタノール]オクタン、１，８-[２-（N,N-エチルメチルアミノ）エタノール]オクタン、１，８-[２-（N,N-ブチルメチルアミノ）エタノール]オクタン、１，８-[２-（N,N-メチルオクチルアミノ）エタノール]オクタン、１，８-[２-（N,N-ドデシルメチルアミノ）エタノール]オクタン、１，６-[２-（N-ジメチルアミノ）エタノール(EO)2]ヘキサン、１，６-[２-（N,N-エチルメチルアミノ）エタノール(EO)2]ヘキサン、１，６-[２-（N,N-ブチルメチルアミノ）エタノール(EO)2]ヘキサン、１，６-[２-（N,N-メチルオクチルアミノ）エタノール(EO)2]ヘキサン、１，６-[２-（N,N-ドデシルメチルアミノ）エタノール(EO)2]ヘキサン、１，６-[２-（N-ジメチルアミノ）エタノール(EO)4]ヘキサン、１，６-[２-（N,N-エチルメチルアミノ）エタノール(EO)4]ヘキサン、１，６-[２-（N,N-ブチルメチルアミノ）エタノール(EO)4]ヘキサン、１，６-[２-（N,N-メチルオクチルアミノ）エタノール(EO)4]ヘキサン、１，６-[２-（N,N-ドデシルメチルアミノ）エタノール(EO)4]ヘキサン、１，８-[２-（N-ジメチルアミノ）エタノール(EO)2]オクタン、１，８-[２-（N,N-エチルメチルアミノ）エタノール(EO)2]オクタン、１，８-[２-（N,N-ブチルメチルアミノ）エタノール(EO)2]オクタン、１，８-[２-（N,N-メチルオクチルアミノ）エタノール(EO)2]オクタン、１，８-[２-（N,N-ドデシルメチルアミノ）エタノール(EO)2]オクタン、１，８-[２-（N-ジメチルアミノ）エタノール(EO)4]オクタン、１，８-[２-（N,N-エチルメチルアミノ）エタノール(EO)4]オクタン、１，８-[２-（N,N-ブチルメチルアミノ）エタノール(EO)4]オクタン、１，８-[２-（N,N-メチルオクチルアミノ）エタノール(EO)4]オクタン、１，８-[２-（N,N-ドデシルメチルアミノ）エタノール(EO)4]オクタン、１，６-[２-（N-ジメチルアミノ）エタノール(PO)2]ヘキサン、１，６-[２-（N,N-エチルメチルアミノ）エタノール(PO)2]ヘキサン、１，６-[２-（N,N-ブチルメチルアミノ）エタノール(PO)2]ヘキサン、１，６-[２-（N,N-メチルオクチルアミノ）エタノール(PO)2]ヘキサン、１，６-[２-（N,N-ドデシルメチルアミノ）エタノール(PO)2]ヘキサン、１，６-[２-（N-ジメチルアミノ）エタノール(PO)4]ヘキサン、１，６-[２-（N,N-エチルメチルアミノ）エタノール(PO)4]ヘキサン、１，６-[２-（N,N-ブチルメチルア���ノ）エタノール(PO)4]ヘキサン、１，６-[２-（N,N-メチルオクチルアミノ）エタノール(PO)4]ヘキサン、１，６-[２-（N,N-ドデシルメチルアミノ）エタノール(PO)4]ヘキサン、１，８-[２-（N-ジメチルアミノ）エタノール(PO)2]オクタン、１，８-[２-（N,N-エチルメチルアミノ）エタノール(PO)2]オクタン、１，８-[２-（N,N-ブチルメチルアミノ）エタノール(PO)2]オクタン、１，８-[２-（N,N-メチルオクチルアミノ）エタノール(PO)2]オクタン、１，８-[２-（N,N-ドデシルメチルアミノ）エタノール(PO)2]オクタン、１，８-[２-（N-ジメチルアミノ）エタノール(PO)4]オクタン、１，８-[２-（N,N-エチルメチルアミノ）エタノール(PO)4]オクタン、１，８-[２-（N,N-ブチルメチルアミノ）エタノール(PO)4]オクタン、１，８-[２-（N,N-メチルオクチルアミノ）エタノール(PO)4]オクタン、及び１，８-[２-（N,N-ドデシルメチルアミノ）エタノール(PO)4]オクタンからなる群より１種以上選択される陽イオン性化合物であることを特徴とする、請求項１２または１４に記載の界面活性剤システム。
【請求項２２】
前記陽イオン性化合物が、
ｉ）アルカリ条件で２級アミンと下記の化学式５で示される化合物とを反応させて３級アミンを製造する段階;及びii）前記３級アミンに炭素数が１〜２０個の飽和または不飽和鎖基、ベンジル基、ヒドロキシエチル基、または、エチレンオキシド基またはプロピレンオキシド基が１〜２０個付加したヒドロキシエチル基を含む化合物を結合して４級化させる段階;を含む方法で製造されることを特徴とする、請求項２１に記載の界面活性剤システム:
【化７】
2005508400.tif 000071
前記化学式５で、nは１乃至２０の整数であり;Xはハロゲン族元素であり;R5は水素、または少なくとも１個以上の二重結合、ヒドロキシル基、またはエーテル基を含む炭素数１乃至２０のアルキルまたはアリル基である。
【請求項２３】
前記陽イオン性化合物が、
ｉ）２級アミンに炭素数が１〜２０個の飽和または不飽和鎖基、ベンジル基、ヒドロキシエチル基、または、エチレンオキシド基またはプロピレンオキシド基が１〜２０個付加したヒドロキシエチル基を含む化合物を結合して３級アミンを製造する段階;及びii）前記３級アミンを前記化学式４の化合物と結合して４級化させる段階;を含む方法で製造されることを特徴とする、請求項２１に記載の界面活性剤システム。
【請求項２４】
前記陰イオン性界面活性剤が、ソジウムラウリルスルフェート（SLS）、ソジウムラウリルエーテルスルフェート（SLES）、直鎖アルキルベンゼンスルホネート（LAS）、モノアルキルホスフェート（MAP）、アシルイセチオネート（SCI）、アルキルグリセリルエーテルスルホネート（AGES）、アシルグルタメート、アシルタウレート、及び脂肪酸金属塩からなる群より１種以上選択されることを特徴とする、請求項１２または１４に記載の界面活性剤システム。
【請求項２５】
前記非イオン性界面活性剤が、アルコールアルコキシレート、アルキルフェノールエトキシレート、アルキルポリグリコシド、アミンオキシド、及びアルカノールアミドからなる群より１種以上選択されることを特徴とする、請求項１４に記載の界面活性剤システム。
【請求項２６】
前記陽イオン性界面活性剤が、アミン塩型の化合物、４級アンモニウムを含む化合物、モノアルキルジメチルアミン誘導体、ジアルキルモノメチルアミン誘導体、イミダゾリン誘導体、ジェミニ（Gemini）型の４級アンモニウム化合物、及びオリゴマー形の４級アンモニウム型の陽イオン性界面活性剤からなる群より１種以上選択されることを特徴とする、請求項１４に記載の界面活性剤システム。
【請求項２７】
請求項１に記載の界面活性剤システムを含む固体、液体、ゲル状またはペースト状の洗剤組成物。
【請求項２８】
請求項４に記載の界面活性剤システムを含む固体、液体、ゲル状、またはペースト状の洗剤組成物。
【請求項２９】
請求項１２または１４に記載の界面活性剤システムを含む固体、液体、ゲル状、またはペースト状の洗剤組成物。
【発明の詳細な説明】
【技術分野】
【０００１】
本発明は、洗浄力、気泡力、硬水安定性、表面張力などの界面物性を調節することで優れた性能を示す、混合界面活性剤システムに関する。
【背景技術】
【０００２】
陰イオン性、陽イオン性、非イオン性および両性界面活性剤を含む全ての界面活性剤は、臨界ミセル濃度（critical micelle concentration、以下、‘cmc’と言う）未満の濃度では単一分子として存在し、cmc以上の濃度ではミセルを形成して各々の化合物に応じて独特な界面活性力を示すことが分かっている。
【０００３】
しかし、１種類の界面活性剤が示す界面活性力が全ての点において優れているわけではないため、これを克服するための研究が進められている。最初に、同じイオン性を有する界面活性剤を混合する研究が行われ、その後、イオン性界面活性剤と非イオン性界面活性剤とを混合する研究が多く行われた。しかし、異なるイオン性を有する界面活性剤を混合する研究は現在までそれほど多くは行われていない。その理由は、異なるイオン性の界面活性剤は混合されると電気的に中性になり、生成した化合物は水に溶解せずに沈殿することが知られているからである。
【０００４】
一般に、イオン性が異なる陰イオン性界面活性剤と陽イオン性界面活性剤とを水溶液に同時に溶解させると、次のように３種類の状態で存在するとされている。第１は、陰イオン性界面活性剤と陽イオン性界面活性剤が遊離した単一体としてそれぞれが独立して存在し、第２は、陰イオン性界面活性剤と陽イオン性界面活性剤とが複合体を形成して沈殿し、第３は、陰イオン性界面活性剤と陽イオン性界面活性剤とが混合ミセルを形成して水溶液に溶解する状態である。陰イオン性界面活性剤と陽イオン性界面活性剤とが結合して生成した複合体は、疑似-非イオン性複合界面活性剤（pseudo-nonionic complex surfactant）と呼ばれており、このような中性複合体は、非イオン性界面活性剤よりも多くの親水基をもつので、水に対してより高い溶解度を示しうるということが知られている。したがって、界面活性剤の３種類の存在状態は陰イオン性界面活性剤及び陽イオン性界面活性剤の構造と濃度とによって大きな影響を受ける。このように陰イオン性界面活性剤と陽イオン性界面活性剤とを混合して混合界面活性剤システムを構築する場合に発生する可能性のある沈殿現象の防止、状態安定性の向上および物性の向上のために、非イオン性界面活性剤を混合することが知られている。特に、親水基としてアミンオキシド、エチレンオキシドまたはプロピレンオキシドが加えられた非イオン性界面活性剤の場合、多様な界面活性力（例えば、可溶性、洗浄力、乳化力、分散力、表面張力低下能力、低いcmc値など）で優れた効果が得られ、混合界面活性剤の状態安定性が向上するということが報告されている（surfactant science series vol.４６、mixed surfactant systems）。
【０００５】
そして、最近、陰イオン性界面活性剤、陽イオン性界面活性剤及び非イオン性界面活性剤を一定の比率で混合することによって製品の性能を向上させることを目的とする特許が公開された。
【０００６】
米国特許第５,７９８,３２９号は、濃縮形態や一般形態で優れた性能を示す洗剤処方に関する方法を開示している。ここで、優れた性能というのは、優れた気泡力、十分な洗浄力と抗菌力を意味する。前記方法では、アルキルエーテルカルボキシレートまたはアルキルエーテルスルフェートの中から選択された１種以上の陰イオン性界面活性剤を約１〜４０重量％用い、アルコールアルコキシレート、アルキルフェノールエトキシレート、アルキルポリグリコシド、アミンオキシド、アルカノールアミドの中から選択された１種以上の非イオン性界面活性剤を約３〜５０重量％用い、４級アンモニウム構造を含む１種以上の陽イオン性界面活性剤を約１〜２５重量％用いて、洗浄能力を向上させようとした。前記方法で用いられる陽イオン性界面活性剤は一般に広く用いられている４級アンモニウム化合物であり、非イオン性界面活性剤もやはり現在販売されている汎用の界面活性剤である。
【０００７】
米国特許第４,５７６,７２９号は、非イオン性、陰イオン性および陽イオン性界面活性剤を２:４:１〜３．５:５:１の比率で混合することで、状態安定性の優れた液体洗剤を製造する方法を開示している。
【０００８】
米国特許第５,２３０,８２３号は、ゲル状の食器洗い洗剤に関する方法で、陰イオン性界面活性剤と非イオン性界面活性剤との混合方法を開示している。前記方法では気泡増加剤として特定の種類の４級アンモニウム界面活性剤が組成物中に含まれている。
【０００９】
しかし、前記方法は、洗浄力が優れていると主張しているが、硬水安定性、気泡力、表面張力など他の物性については言及していない。また、前記方法で使用した非イオン性界面活性剤は、特定の性能の向上を目的として使ったわけではないし、むしろ、汎用の化合物を組み合わせて機能性のある混合比を得る方法を開示したに過ぎない。
【００１０】
また、大韓民国特許公開第２０００-１０９４４号は、織物の洗浄力を向上させるための、ポリアミン汚物分散剤と混合されたC12〜C14のアルキル基を含むジメチルヒドロキシエチル４級アンモニウム界面活性剤を含む、洗濯用洗剤組成物を開示している。しかし、前記方法で用いられた４級アンモニウム界面活性剤は、アルキル基の長さがC12〜C14に固定されており、陽イオン性界面活性剤の役割がポリアミンの性能を向上させて単に合成織物（例えば、ポリエステル）の洗濯時に汚物の除去能力を向上させることに限定されており、これを含む洗剤組成物に関する内容のみが開示されている。
【００１１】
また、米国特許第６,０２２,８４４号は、従来の洗剤処方に陽イオン性界面活性剤を添加することによって、オイルの除去能力が向上し、同時に香りが長く維持され、色落ち現象を防止する効果を得たと開示している。しかしながら、前記方法の場合、単純に陽イオン性界面活性剤が約０．１〜３％程度混合されて用いられたという内容のみを開示しており、物性調節のために新規化合物を適用してはいない。
【発明の開示】
【発明が解決しようとする課題】
【００１２】
本発明は、前記従来の技術の問題点を考慮して、陰イオン性界面活性剤、または陰イオン性界面活性剤と陽イオン性界面活性剤との混合系の物性を向上させることができる新たな構造の化合物を提供することを目的とする。
【００１３】
本発明は、また、前記化合物を利用して陰イオン性界面活性剤のみを用いた場合より非常に優れた性能を示す混合界面活性剤システムを提供することを目的とする。
本発明は、また、洗浄力、初期気泡力、硬水安定性、表面張力、cmc、保湿力、気泡維持力などの界面活性力が非常に優れた界面活性剤システムを提供することを目的とする。
【００１４】
本発明は、また、前記界面活性剤システムを含み、従来の製品より優れた性能を示す固体、液体、ゲル状、またはペースト状の洗浄剤組成物を提供することを目的とする。
【課題を解決するための手段】
【００１５】
本発明は、前記目的を達成するために、界面活性剤システムにおいて、a）陰イオン性界面活性剤;b）下記の化学式１で示される陽イオン性化合物;及びc）非イオン性界面活性剤;を含むことを特徴とする、界面活性剤システムを提供する。
【００１６】
【化１】
2005508400.tif 000002
【００１７】
前記化学式１で、
R1、R2、R3、及びR4は各々独立的または同時にC1〜C20の飽和または不飽和鎖基、ベンジル基、ヒドロキシエチル基、またはエチレンオキシド基、またはプロピレンオキシド基が１乃至２０個付加されたヒドロキシエチル基であり;
Xはハロゲン族元素、スルフェート基、またはアセテート基である。
【００１８】
また、本発明は、界面活性剤システムにおいて、a）陰イオン性界面活性剤;及びb）下記の化学式２で示される陽イオン性化合物;を含むことを特徴とする、界面活性剤システムを提供する。
【００１９】
【化２】
2005508400.tif 000003
【００２０】
前記化学式２で、
R1、R2、R3、及びR5は各々独立的または同時にC1〜C20の飽和または不飽和鎖基、ベンジル基、ヒドロキシエチル基、またはエチレンオキシド基、またはプロピレンオキシド基が１乃至２０個付加されたヒドロキシエチル基であり;R4はC1〜C20のアルキル基、エチレンオキシド基、またはプロピレンオキシド基が１〜１０個付加されたアルキル基、またはヒドロキシル基が１個以上結合されたアルキル基であり;nは１乃至２０の整数であり;Xはハロゲン族元素、スルフェート基、またはアセテート基である。
【００２１】
また、本発明は、界面活性剤システムにおいて、a）陰イオン性界面活性剤;及びb）下記の化学式４で示される化合物;を含むことを特徴とする、界面活性剤システムを提供する。
【００２２】
【化３】
2005508400.tif 000004
【００２３】
前記化学式４で、
R1、R2、R3、及びR4は各々独立的または同時に炭素数１〜２０個の飽和または不飽和鎖基、ベンジル基、ヒドロキシエチル基、エチレンオキシド基、またはプロピレンオキシド基が１〜２０個付加されたヒドロキシエチル基であり;R5は炭素数１〜２０個のアルキル基、エチレンオキシド基、またはプロピレンオキシド基が１〜２０個付加されたアルキル基、ヒドロキシル基が１個以上結合されたアルキル基、二重結合が少なくとも１個以上含まれたアルキル基、またはエーテル基が少なくとも１個以上含まれたアルキル基であり;A1及びA2は各々独立的または同時に炭素数１〜２０個の飽和または不飽和鎖基、ベンジル基、ヒドロキシエチル基、エチレンオキシド基、またはプロピレンオキシド基が１〜２０個付加されたヒドロキシエチル基、または酸素陰イオン（O-）であり;nは０乃至２０の整数であり;Xはハロゲン族元素、スルフェート基、メチルスルフェート基、またはアセテート基である。
【００２４】
また、本発明は、界面活性剤システムにおいて、a）陰イオン性界面活性剤;b）前記化学式４で示される化合物;及びc）非イオン性界面活性剤、陽イオン性界面活性剤、またはこれらの混合物;を含むことを特徴とする、界面活性剤システムを提供する。
【００２５】
また、本発明は、前述した界面活性剤システムを含む固体、液体、ゲル状、またはペースト状の洗剤組成物を提供する。
【発明の効果】
【００２６】
本発明による混合界面活性剤システムは、少なくとも１種以上の非イオン基または陽イオン基を含む構造の化合物を含んで陰イオン性界面活性剤の洗浄力を向上させ、初期気泡度及び気泡維持力を調節することができ、硬水安定性を向上させ、表面張力及びcmcを低下させるので、洗濯洗剤、シャンプー、リンス、食器洗い洗剤、染毛剤、繊維柔軟剤、石鹸などのような固体、液体、ゲル状、ペースト状の洗剤に適用するのに効果的である。
【発明を実施するための最良の形態】
【００２７】
以下、本発明を詳細に説明する。
本発明者は、従来の技術での問題点を解決して、全ての点で優れた界面活性力（例えば、洗浄力、気泡力、硬水安定性、表面張力、cmc、保湿力、気泡維持力など）を示すようにするために、沈殿を生成しないような適切な濃度で形成した中性複合体に親水基を複数結合させて水に対する溶解度を向上させることによって沈殿を防止し、これによって陰イオン性界面活性剤の物性を調節することができる前記化学式１、化学式２、または化学式４で示される化合物を開発した。
【００２８】
したがって、本発明は、従来の陰イオン性界面活性剤の物性を向上し、優れた性能を示すことができるように、前記化学式１、化学式２、または化学式４で示される化合物を特定の比率で含む界面活性剤システムを提供する。
【００２９】
本発明では、前記化学式１、化学式２、または化学式４の化合物を用いることによって、所望の物性を調節することができ、少量を混合しても優れた性能が得られる。また、本発明は汚物の除去能力をさらに向上させるために、ゲミニ構造の化学式４の陽イオン性化合物を製造して添加剤として用いることによって、所望の物性を向上または調節することができる。
【００３０】
本発明で用いる前記陽イオン性化合物と類似した構造について、 R. Zana (Journal of Colloid and Interface Science, １９９８, １９９, １６９) および R. Rosen (Journal of Colloid and Interface Science, １９９６, １７９, ２６１; Journal of Colloid and Interface Science, １９９６, １７９, ４５４)によって発表されている。しかしながら、これらの文献に発表された化合物は、新規陽イオン性界面活性剤として合成されて化合物固有の物性が測定されたもので、本発明の目的である陰イオン性界面活性剤と混合して優れた界面活性力を示す界面活性剤システムに関する研究は行なわれていない。さらに、前記文献で発表された化合物は、分子内に親水基が少ないため、本発明のように陰イオン性界面活性剤と混合すると、沈殿物となる可能性が非常に高い。
【００３１】
これに対して、本発明は、前記文献で発表された化合物の問題点を解決するために、ヒドロキシル基を分子内に導入した化学式１の化合物、または１種以上の陽イオン基とヒドロキシル基を分子内に導入した化学式２の化合物を用いて、生成する中性複合体の溶解性を向上させて優れた界面活性力を示す。
【００３２】
また、本発明は、１種以上の陽イオン基またはアミンオキシド基と、親水基であるヒドロキシル基、エチレンオキシド(EO)またはプロピレンオキシド(PO)とを分子内に導入した化学式１の化合物を用いて、生成する中性複合体の溶解性を向上させて優れた界面活性力を示す。
【００３３】
つまり、本発明によると、前記化学式１、化学式２または化学式４で示される化合物は、陰イオン性界面活性剤単独、陰イオン性界面活性剤と非イオン性界面活性剤、陽イオン性界面活性剤、またはこれらの混合物の洗浄力を向上させ、初期気泡度を維持しながら気泡維持力は低下させ、硬水安定性は向上させ、表面張力及びcmcは低下させる特徴がある。
【００３４】
以下、このような本発明の界面活性剤システムについて、より具体的に説明する。
本発明の界面活性剤システムは、陰イオン性界面活性剤、前記化学式１の陽イオン性化合物、及び非イオン性界面活性剤を一定の比率で混合して構成される。
【００３５】
本発明の界面活性剤システムにおいて、前記陰イオン性界面活性剤、前記化学式１の陽イオン性化合物、及び非イオン性界面活性剤の混合比率は、モル比で１:０．００１:０．００１〜１:１:１であるのが好ましい。この時、前記陰イオン性界面活性剤と前記化学式１の陽イオン性化合物とのモル比が１:０．００１未満である場合には、陽イオン性化合物を混合することによる混合界面活性剤システムの物性変化が観察できず、モル比が１:１を超える場合には、経済的に有利でない。
【００３６】
本発明の界面活性剤システムにおいて、前記化学式１の陽イオン性化合物は、構造内に少なくとも１種以上の親水基を含む４級アンモニウム化合物である。このような構造の前記化学式１で示される陽イオン性化合物は、水中で陰イオン性界面活性剤と結合するときに生成する中性化合物の溶解性を向上させて、優れた性能を示すことができる。
【００３７】
このような前記化学式１で示される陽イオン性化合物は、本発明の目的に合う構造の３級アミンをハロゲン化アルキル化合物と塩基性条件下で加熱して４級化することにより製造することができる。
【００３８】
このように得られた前記化学式１で示される陽イオン性化合物は、例えば、代表的な陽イオン基として４級アンモニウム基を１種含むmono-type化合物に製造することができ、あるいは前記mono-type化合物のヒドロキシル基に非イオン親水基としてエチレンオキシド(EO)基が付加した化合物に製造することができる。
【００３９】
また、本発明の界面活性剤システムは、陰イオン性界面活性剤及び前記化学式２の陽イオン性化合物を一定の比率で混合して構成される。
本発明の界面活性剤システムにおいて、陰イオン性界面活性剤及び化学式２の陽イオン性化合物の混合比率は、モル比で１:０．０００１〜１:０．５であるのが好ましい。この時、前記陰イオン性界面活性剤と前記化学式２の陽イオン性化合物のモル比が１:０．０００１未満である場合には、陽イオン性化合物を混合することによる界面活性剤システムの物性変化が観察できず、モル比が１:０．５を超える場合には、経済的に有利でない。
【００４０】
本発明の界面活性剤システムにおいて、前記化学式２の陽イオン性化合物は、構造内に少なくとも１種以上の陽イオン基と親水基とを含む４級アンモニウム型である。このような構造の前記化学式２で示される陽イオン性化合物は、陰イオン性界面活性剤と結合する時に、生成する中性化合物の水に対する溶解性を向上させて、優れた性能を示す。
【００４１】
本発明で、陰イオン性界面活性剤と混合して優れた性能を示すための前記化学式２の陽イオン性化合物の製造方法は、次のような２種類の方法がある。
第１の方法は、ｉ）アルカリ条件で２級アミンと化学式３で示されるリンカーとを反応させて３級アミンを製造する段階;及びii）前記ｉ）段階で得られた３級アミンに多様な種類のハロゲン化アルキル化合物を反応させて４級化させる段階を実施して前記化学式１の陽イオン性化合物を製造する。
【００４２】
また、第２の方法は、ｉ）アルカリ条件で２級アミンと多様な種類のハロゲン化アルキル化合物とを反応させて３級アミンを製造する段階;及びii）前記ｉ）段階で得られた３級アミンに化学式３で示されるリンカーを結合させて４級化させる段階;を実施して前記化学式１の陽イオン性化合物を製造する。
【００４３】
【化４】
2005508400.tif 000005
【００４４】
前記化学式３で、nは１乃至２０の整数であり;Xはハロゲン族元素、スルフェート基、またはアセテート基である。
まず、本発明の目的に合う２級アミンを多様な種類のアルキル基と塩基条件で加熱反応して３級アミンを製造した後、前記化学式３のリンカーの役割をする化合物と反応させて４級化させることができ、これに対する合成経路の例を挙げると下記反応式１の通りである。
【００４５】
【化５】
2005508400.tif 000006
【００４６】
前記反応式１で、RはC1〜C20の飽和または不飽和鎖基、ベンジル基、ヒドロキシエチル基、または、エチレンオキシド基またはプロピレンオキシド基が１乃至２０個付加されたヒドロキシエチル基であり;nは１乃至２０の整数であり;Xはハロゲン族元素、スルフェート基、またはアセテート基である。
【００４７】
また、本発明の目的に合う２級アミンと前記化学式３の化合物とをアルカリ条件で反応させて３級アミンを先に製造した後、多様な種類のアルキル基と反応させて４級化させる方法を用いることもでき、これに対する合成経路の例を挙げると下記反応式２の通りである。
【００４８】
【化６】
2005508400.tif 000007
【００４９】
前記反応式２で、RはC1〜C20の飽和または不飽和鎖基、ベンジル基、ヒドロキシエチル基、または、エチレンオキシド基またはプロピレンオキシド基が１乃至２０個付加されたヒドロキシエチル基であり;nは１乃至２０の整数であり;Xはハロゲン族元素、スルフェート基、またはアセテート基である。
【００５０】
前記化学式２の陽イオン性化合物のうちのビス形態は、前記反応式１または２の反応経路を通じて製造される。
また、本発明で用いる一つの分子内に陽イオン基が３個以上含まれる陽イオン性化合物は、２級アミンとエピクロルヒドリンとをアルコール溶媒で同じモル比で反応させて中間体を合成した後、この中間体を重合反応させて製造することができる。この時、重合反応の時間と温度を調節することによって、陽イオン性化合物の重合度を調節することができる。このようなオリゴマー形態の陽イオン性化合物の合成経路は下記反応式３の通りである。
【００５１】
【化７】
2005508400.tif 000008
【００５２】
本発明では、所望の化合物に応じて適切な方法を選択して用いることにより、陽イオン性化合物を容易に合成することができる。このように合成された化合物はNMR及びMASS分析を利用して確認することができる。
【００５３】
前記化学式２の陽イオン性化合物は、１，６-[２-（N-ジメチルアミノ）エタノール]ヘキサン、１，６-[２-（N,N-エチルメチルアミノ）エタノール]ヘキサン、１，６-[２-（N,N-ブチルメチルアミノ）エタノール]ヘキサン、１，６-[２-（N,N-メチルオクチルアミノ）エタノール]ヘキサン、１，６-[２-（N,N-ドデシルメチルアミノ）エタノール]ヘキサン、１，８-[２-（N-ジメチルアミノ）エタノール]オクタン、１，８-[２-（N,N-エチルメチルアミノ）エタノール]オクタン、１，８-[２-（N,N-ブチルメチルアミノ）エタノール]オクタン、１，８-[２-（N,N-メチルオクチルアミノ）エタノール]オクタン、１，８-[２-（N,N-ドデシルメチルアミノ）エタノール]オクタン、１，６-[２-（N-ジメチルアミノ）エタノール(EO)2]ヘキサン、１，６-[２-（N,N-エチルメチルアミノ）エタノール(EO)2]ヘキサン、１，６-[２-（N,N-ブチルメチルアミノ）エタノール(EO)2]ヘキサン、１，６-[２-（N,N-メチルオクチルアミノ）エタノール(EO)2]ヘキサン、１，６-[２-（N,N-ドデシルメチルアミノ）エタノール(EO)2]ヘキサン、１，６-[２-（N-ジメチルアミノ）エタノール(EO)4]ヘキサン、１，６-[２-（N,N-エチルメチルアミノ）エタノール(EO)4]ヘキサン、１，６-[２-（N,N-ブチルメチルアミノ）エタノール(EO)4]ヘキサン、１，６-[２-（N,N-メチルオクチルアミノ）エタノール(EO)4]ヘキサン、１，６-[２-（N,N-ドデシルメチルアミノ）エタノール(EO)4]ヘキサン、１，８-[２-（N-ジメチルアミノ）エタノール(EO)2]オクタン、１，８-[２-（N,N-エチルメチルアミノ）エタノール(EO)2]オクタン、１，８-[２-（N,N-ブチルメチルアミノ）エタノール(EO)2]オクタン、１，８-[２-（N,N-メチルオクチルアミノ）エタノール(EO)2]オクタン、１，８-[２-（N,N-ドデシルメチルアミノ）エタノール(EO)2]オクタン、１，８-[２-（N-ジメチルアミノ）エタノール(EO)4]オクタン、１，８-[２-（N,N-エチルメチルアミノ）エタノール(EO)4]オクタン、１，８-[２-（N,N-ブチルメチルアミノ）エタノール(EO)4]オクタン、１，８-[２-（N,N-メチルオクチルアミノ）エタノール(EO)4]オクタン、１，８-[２-（N,N-ドデシルメチルアミノ）エタノール(EO)4]オクタン、１，６-[２-（N-ジメチルアミノ）エタノール(PO)2]ヘキサン、１，６-[２-（N,N-エチルメチルアミノ）エタノール(PO)2]ヘキサン、１，６-[２-（N,N-ブチルメチルアミノ）エタノール(PO)2]ヘキサン、１，６-[２-（N,N-メチルオクチルアミノ）エタノール(PO)2]ヘキサン、１，６-[２-（N,N-ドデシルメチルアミノ）エタノール(PO)2]ヘキサン、１，６-[２-（N-ジメチルアミノ）エタノール(PO)4]ヘキサン、１，６-[２-（N,N-エチルメチルアミノ）エタノール(PO)4]ヘキサン、１，６-[２-（N,N-ブチルメチルアミノ）エタノール(PO)4]ヘキサン、１，６-[２-（N,N-メチルオクチルアミノ）エタノール(PO)4]ヘキサン、１，６-[２-（N,N-ドデシルメチルアミノ）エタノール(PO)4]ヘキサン、１，８-[２-（N-ジメチルアミノ）エタノール(PO)2]オクタン、１，８-[２-（N,N-エチルメチルアミノ）エタノール(PO)2]オクタン、１，８-[２-（N,N-ブチルメチルアミノ）エタノール(PO)2]オクタン、１，８-[２-（N,N-メチルオクチルアミノ）エタノール(PO)2]オクタン、１，８-[２-（N,N-ドデシルメチルアミノ）エタノール(PO)2]オクタン、１，８-[２-（N-ジメチルアミノ）エタノール(PO)4]オクタン、１，８-[２-（N,N-エチルメチルアミノ）エタノール(PO)4]オクタン、１，８-[２-（N,N-ブチルメチルアミノ）エタノール(PO)4]オクタン、１，８-[２-（N,N-メチルオクチルアミノ）エタノール(PO)4]オクタン、及び１，８-[２-（N,N-ドデシルメチルアミノ）エタノール(PO)4]オクタンからなる群より選択される化合物であるのが好ましい。
【００５４】
また、本発明の界面活性剤システムは、陰イオン性界面活性剤及び前記化学式４の化合物を含んで構成される。
前記陰イオン性界面活性剤及び化学式４の化合物の混合比率は、モル比で１:０．０００１〜１:１．０であるのが好ましい。この時、前記陰イオン性界面活性剤と前記化学式４の化合物とのモル比が１:０．０００１未満である場合には、非イオン性化合物を混合することによる界面活性剤システムの物性変化が観察できず、モル比が１:１．０を超える場合には、経済的に有利でない。
【００５５】
また、本発明の界面活性剤システムは、前記陰イオン性界面活性剤及び化学式４の化合物の混合系に非イオン性界面活性剤、陽イオン性界面活性剤、またはこれらの混合物を混合して、より優れた性能を示す混合界面活性剤システムを構成することができる。
【００５６】
前記陰イオン性界面活性剤、化学式４の化合物、及び非イオン性界面活性剤の混合比率は、モル比で１:０．０００１:０．０００１〜１:１．０:０．５であるのが好ましい。
また、前記陰イオン性界面活性剤、化学式４の化合物、及び陽イオン性界面活性剤の混合比率は、モル比で１:０．０００１:０．０００１〜１:１．０:０．５であるのが好ましい。
【００５７】
また、前記陰イオン性界面活性剤、前記化学式４の化合物、非イオン性界面活性剤、及び陽イオン性界面活性剤の混合比率は、モル比で１:０．０００１:０．０００１:０．０００１〜１:１．０:０．５:０．５であるのが好ましい。
【００５８】
また、本発明の界面活性剤システムにおいて、前記化学式４の化合物は、分子構造内に陽イオン基または陰イオン基を含み、化合物内に少なくとも１個以上の親水基を含む形態である。このような構造の前記化学式４で示される化合物は、陰イオン性界面活性剤と結合する時に、生成される混合物の水に対する溶解性を向上させて、優れた性能を示す。
【００５９】
前記化学式４において、A1及びA2が酸素の陰イオンである場合は、窒素の陽イオンと酸素の陰イオンとが電荷相殺されて非イオン性化合物の性質を示す。また、前記化学式１において、A1及びA2が各々独立的または同時に炭素数１〜２０個の飽和または不飽和鎖基、ベンジル基、ヒドロキシエチル基、または、エチレンオキシド基またはプロピレンオキシド基が１〜２０個付加したヒドロキシエチル基である場合は、陽イオン性化合物の性質を示す。
【００６０】
前記化学式４の化合物において、A1及びA2に酸素の陰イオンが結合した場合、つまりアミンオキシド基を含む非イオン性化合物である場合、その製造方法としては、次のような方法がある。
【００６１】
第１の方法は、a）アルカリ条件で２級アミンと下記の化学式５のリンカーとを反応させて３級アミンを製造する段階;及びb）前記a）段階で得られた３級アミンを過酸化水素と反応させる段階;を実施して、前記化学式４の非イオン性化合物を製造することができる。
【００６２】
【化８】
2005508400.tif 000009
【００６３】
前記化学式５で、nは１乃至２０の整数であり;Xはハロゲン族元素であり;R5は水素、または少なくとも１個以上の二重結合、ヒドロキシル基、またはエーテル基を含む炭素数１乃至２０のアルキルまたはアリル基である。
【００６４】
本発明は、目的に合う２級アミンと前記化学式４の化合物とをアルカリ条件で反応させて３級アミンを先に製造した後、過酸化水素と反応させてアミンオキシドを製造する方法を用いることができ、これに対する合成経路の例を挙げると下記反応式４の通りである。
【００６５】
【化９】
2005508400.tif 000010
【００６６】
前記反応式４で、RはC1〜C20の飽和または不飽和鎖基、ベンジル基、ヒドロキシエチル基、または、エチレンオキシド基またはプロピレンオキシド基が１乃至２０個付加したヒドロキシエチル基であり;nは１乃至２０の整数であり;X’はハロゲン族元素であり;R5は水素、または少なくとも１個以上の二重結合、ヒドロキシル基、またはエーテル基を含む炭素数１乃至２０のアルキルまたはアリル基である。
【００６７】
前記化学式４の非イオン性化合物のうちのビス形態は、前記反応式４の経路を通じて製造することができる。
また、本発明で用いる化学式４の一つの分子内にアミンオキシド基が３個以上含まれる化合物の製造方法は次の通りである。
【００６８】
それは、１級アミンとエピクロルヒドリンとをアルコール溶媒で同じモル比で反応させて２級アミン中間体を合成した後、この中間体の重合反応を経て３級アミンを製造し、これを過酸化水素と反応させて製造することができる。この時、３級アミンを合成する際に、重合反応の時間と温度とを調節することにより、中間体の重合度を調節することができる。このようなオリゴマー形態の非イオン性化合物合成経路の例を挙げると下記反応式５の通りである。
【００６９】
【化１０】
2005508400.tif 000011
【００７０】
前記反応式５で、R1、n、及びXは前記で定義した通りである。
本発明では、所望の化合物に応じて適切な合成方法を選択して用いることにより、非イオン性化合物を容易に合成することができる。このように合成された化合物はNMR及びMASS分析を利用して確認することができる。
【００７１】
前記方法で製造される化学式４の化合物のうちの非イオン性化合物は、N,N,N-ジメチルラウリルアミンオキシド、N,N,N-エチルメチルラウリルアミンオキシド、N,N,N-ジメチルドデシルアミンオキシド、N,N,N-ブチルメチルラウリルアミンオキシド、N,N,N-ジメチルヘキサデシルアミンオキシド、N,N,N-ジブチルラウリルアミンオキシド、N,N,N-（２-ヒドロキシエチルラウリルメチル）アミンオキシド、N,N,N-（ジ-２-ヒドロキシエチルラウリル）アミンオキシド、N,N,N-（２-ヒドロキシエチルラウリルブチル）アミンオキシド、N,N,N-（２-ヒドロキシ(EO)5エチルラウリルメチル）アミンオキシド、N,N,N-（２-ヒドロキシエチル(PO)5ラウリルメチル）アミンオキシド、N,N,N-（２-ヒドロキシエチル(EO)5(PO)5ラウリルメチル）アミンオキシド、N,N,N-（２-ヒドロキシエチル(EO)10ラウリルメチル）アミンオキシド、N,N,N-（２-ヒドロキシエチル(EO)15ラウリルメチル）アミンオキシド、１，６-（N,N-ブチルメチルアミンオクチル）ヘキサン、１，６-（N,N-ブチルメチルアミンオクチル）ジプロピルエーテル、１，６-（N,N-ブチルメチルアミンオクチル）-３-ヒドロキシヘキサン、１，６-（N,N-ブチルメチルアミンオクチル）ブタン、１，６-（N,N-ブチルメチルアミンオクチル）オクタン、１，６-（N,N-ブチルメチルアミンオクチル）-２-ヒドロキシプロパン、１，６-[２-（N-メチルアミンオクチル）エタノール]ヘキサン、１，６-[２-（N-メチルアミンオクチル）エタノール(EO)5]ヘキサン、１，６-[２-（N-メチルアミンオクチル）エタノール(PO)5]ヘキサン、１，６-[２-（N-メチルアミンオクチル）エタノール(EO)5(PO)5]ヘキサン、１，６-[２-（N-メチルアミンオクチル）エタノール(EO)10]ヘキサン、１，６-[２-（N-メチルアミンオクチル）エタノール]ジプロピルエーテル、１，６-[２-（N-メチルアミンオクチル）エタノール]-２-ヒドロキシプロパン、１，６-[２-（N-メチルアミンオクチル）エタノール]ブタン、及び１，６-[２-（N-メチルアミンオクチル）エタノール]オクタンからなる群より１種以上選択される化合物であるのが好ましい。
【００７２】
また、本発明の界面活性剤システムにおいて、前記化学式４で示される化合物のA1及びA2が各々独立的または同時に炭素数１〜２０個の飽和または不飽和鎖基、ベンジル基、ヒドロキシエチル基、または、エチレンオキシド基またはプロピレンオキシド基が１〜２０個付加したヒドロキシエチル基である場合は、陽イオン基を含む化合物になる。
【００７３】
このような前記化学式４で示される化合物のうちの陽イオン基を含む化合物の製造方法は、前記反応式３乃至５と類似しており、次のような２種類の方法がある。
第１の方法は、a）アルカリ条件で２級アミンと炭素数１〜２０個の飽和または不飽和鎖基、ベンジル基、ヒドロキシエチル基、または、エチレンオキシド基またはプロピレンオキシド基が１〜２０個付加したヒドロキシエチル基を含む化合物とを反応させて３級アミンを製造する段階;及びb）前記a）段階で得られた３級アミンに下記の化学式５で示される化合物を添加して４級化させる段階;を実施して、前記化学式４の陽イオン性化合物を製造することができる。
【００７４】
【化１１】
2005508400.tif 000012
【００７５】
前記化学式５で、nは１乃至２０の整数であり;X’はハロゲン族元素であり;R5は水素、または少なくとも１個以上の二重結合、ヒドロキシル基、またはエーテル基を含む炭素数１乃至２０のアルキルまたはアリル基である。
【００７６】
また、選択的に、a）アルカリ条件で２級アミンと前記化学式５で示される化合物とを反応させて３級アミンを製造する段階;及びb）前記a）段階で得られた３級アミンに炭素数が１〜２０個の飽和または不飽和鎖基、ベンジル基、ヒドロキシエチル基、または、エチレンオキシド基またはプロピレンオキシド基が１〜２０個付加したヒドロキシエチル基を含む化合物を結合させて４級化させる段階;を実施して、前記化学式４の陽イオン性化合物を製造することができる。
【００７７】
まず、本発明は、目的に合う２級アミンを、炭素数が１〜２０個の飽和または不飽和鎖基、ベンジル基、ヒドロキシエチル基、または、エチレンオキシド基またはプロピレンオキシド基が１〜２０個付加したヒドロキシエチル基を含む化合物と塩基条件で加熱反応して３級アミンを製造した後、前記化学式５のリンカーと反応させて４級化させることができ、これに対する合成経路の例を挙げると下記反応式６の通りである。
【００７８】
【化１２】
2005508400.tif 000013
【００７９】
前記反応式６で、RはC1〜C20の飽和または不飽和鎖基、ベンジル基、ヒドロキシエチル基、または、エチレンオキシド基またはプロピレンオキシド基が１乃至２０個付加したヒドロキシエチル基であり;nは１乃至２０の整数であり;Xはハロゲン族元素、スルフェート基、またはアセテート基であり;X’はハロゲン族元素であり;R5は水素、または少なくとも１個以上の二重結合、ヒドロキシル基、またはエーテル基を含む炭素数１乃至２０のアルキルまたはアリル基である。
【００８０】
また、本発明は、目的に合う２級アミンと前記化学式５の化合物とをアルカリ条件で反応させて３級アミンを先に製造した後、炭素数が１〜２０個の飽和または不飽和鎖基、ベンジル基、ヒドロキシエチル基、または、エチレンオキシド基またはプロピレンオキシド基が１〜２０個付加したヒドロキシエチル基を含む化合物と反応させて４級化させる方法を用いることができ、これに対する合成経路の例を挙げると下記反応式７の通りである。
【００８１】
【化１３】
2005508400.tif 000014
【００８２】
前記反応式７で、RはC１〜C２０の飽和または不飽和鎖基、ベンジル基、ヒドロキシエチル基、または、エチレンオキシド基またはプロピレンオキシド基が１乃至２０個付加したヒドロキシエチル基であり;nは１乃至２０の整数であり;Xはハロゲン族元素、スルフェート基、またはアセテート基であり;X’はハロゲン族元素であり;R5は水素、または少なくとも１個以上の二重結合、ヒドロキシル基、またはエーテル基を含む炭素数１乃至２０のアルキルまたはアリル基である。
【００８３】
前記化学式４の陽イオン性化合物のうちのビス形態は、前記反応式６または７の反応経路を通じて製造できる。
また、本発明で用いる一つの分子内に陽イオン基が３個以上含まれる陽イオン性化合物は、２級アミンとエピクロルヒドリンとをアルコール溶媒で同じモル比で反応させて中間体を合成した後、この中間体を重合反応させて製造することができる。この時、重合反応の時間と温度とを調節することにより、陽イオン性化合物の重合度を調節することができる。このようなオリゴマーまたはポリマー形態の陽イオン性化合物の合成経路は下記反応式８の通りである。
【００８４】
【化１４】
2005508400.tif 000015
【００８５】
前記反応式８で、R1及びR2は前記で定義した通りであり、nは１乃至２０の整数である。
本発明では、所望の化合物に応じて適切な方法を選択して用いることにより、陽イオン性化合物を容易に合成することができる。このように合成された化合物はNMR及びMASS分析を利用して確認できる。
【００８６】
前記化学式４の化合物のうちの陽イオン基を含む化合物は、ジメチルオクチルエタノールアンモニウム、ジメチルデシルエタノールアンモニウム、ジメチルラウリルエタノールアンモニウム、ジメチルオクチルエタノール(EO)5アンモニウム、ジメチルデシルエタノール(EO)5アンモニウム、ジメチルラウリルエタノール(EO)5アンモニウム、ジメチルオクチルエタノール(EO)10アンモニウム、ジメチルデシルエタノール(EO)10アンモニウム、ジメチルラウリルエタノール(EO)10アンモニウム、ジメチルオクチルエタノール(EO)15、ジメチルデシルエタノール(EO)15、ジメチルラウリルエタノールアンモニウム(EO)15、トリメチルオクチルアンモニウム、トリデシルラウリルアンモニウム、トリメチルラウリルアンモニウム、１，６-[２-（N-ジメチルアミノ）エタノール]ヘキサン、１，６-[２-（N,N-エチルメチルアミノ）エタノール]ヘキサン、１，６-[２-（N,N-ブチルメチルアミノ）エタノール]ヘキサン、１，６-[２-（N,N-メチルオクチルアミノ）エタノール]ヘキサン、１，６-[２-（N,N-ドデシルメチルアミノ）エタノール]ヘキサン、１，８-[２-（N-ジメチルアミノ）エタノール]オクタン、１，８-[２-（N,N-エチルメチルアミノ）エタノール]オクタン、１，８-[２-（N,N-ブチルメチルアミノ）エタノール]オクタン、１，８-[２-（N,N-メチルオクチルアミノ）エタノール]オクタン、１，８-[２-（N,N-ドデシルメチルアミノ）エタノール]オクタン、１，６-[２-（N-ジメチルアミノ）エタノール(EO)2]ヘキサン、１，６-[２-（N,N-エチルメチルアミノ）エタノール(EO)2]ヘキサン、１，６-[２-（N,N-ブチルメチルアミノ）エタノール(EO)2]ヘキサン、１，６-[２-（N,N-メチルオクチルアミノ）エタノール(EO)2]ヘキサン、１，６-[２-（N,N-ドデシルメチルアミノ）エタノール(EO)2]ヘキサン、１，６-[２-（N-ジメチルアミノ）エタノール(EO)4]ヘキサン、１，６-[２-（N,N-エチルメチルアミノ）エタノール(EO)4]ヘキサン、１，６-[２-（N,N-ブチルメチルアミノ）エタノール(EO)4]ヘキサン、１，６-[２-（N,N-メチルオクチルアミノ）エタノール(EO)4]ヘキサン、１，６-[２-（N,N-ドデシルメチルアミノ）エタノール(EO)4]ヘキサン、１，８-[２-（N-ジメチルアミノ）エタノール(EO)2]オクタン、１，８-[２-（N,N-エチルメチルアミノ）エタノール(EO)2]オクタン、１，８-[２-（N,N-ブチルメチルアミノ）エタノール(EO)2]オクタン、１，８-[２-（N,N-メチルオクチルアミノ）エタノール(EO)2]オクタン、１，８-[２-（N,N-ドデシルメチルアミノ）エタノール(EO)2]オクタン、１，８-[２-（N-ジメチルアミノ）エタノール(EO)4]オクタン、１，８-[２-（N,N-エチルメチルアミノ）エタノール(EO)4]オクタン、１，８-[２-（N,N-ブチルメチルアミノ）エタノール(EO)4]オクタン、１，８-[２-（N,N-メチルオクチルアミノ）エタノール(EO)4]オクタン、１，８-[２-（N,N-ドデシルメチルアミノ）エタノール(EO)4]オクタン、１，６-[２-（N-ジメチルアミノ）エタノール(PO)2]ヘキサン、１，６-[２-（N,N-エチルメチルアミノ）エタノール(PO)2]ヘキサン、１，６-[２-（N,N-ブチルメチルアミノ）エタノール(PO)2]ヘキサン、１，６-[２-（N,N-メチルオクチルアミノ）エタノール(PO)2]ヘキサン、１，６-[２-（N,N-ドデシルメチルアミノ）エタノール(PO)2]ヘキサン、１，６-[２-（N-ジメチルアミノ）エタノール(PO)4]ヘキサン、１，６-[２-（N,N-エチルメチルアミノ��エタノール(PO)4]ヘキサン、１，６-[２-（N,N-ブチルメチルアミノ）エタノール(PO)4]ヘキサン、１，６-[２-（N,N-メチルオクチルアミノ）エタノール(PO)4]ヘキサン、１，６-[２-（N,N-ドデシルメチルアミノ）エタノール(PO)4]ヘキサン、１，８-[２-（N-ジメチルアミノ）エタノール(PO)2]オクタン、１，８-[２-（N,N-エチルメチルアミノ）エタノール(PO)2]オクタン、１，８-[２-（N,N-ブチルメチルアミノ）エタノール(PO)2]オクタン、１，８-[２-（N,N-メチルオクチルアミノ）エタノール(PO)2]オクタン、１，８-[２-（N,N-ドデシルメチルアミノ）エタノール(PO)2]オクタン、１，８-[２-（N-ジメチルアミノ）エタノール(PO)4]オクタン、１，８-[２-（N,N-エチルメチルアミノ）エタノール(PO)4]オクタン、１，８-[２-（N,N-ブチルメチルアミノ）エタノール(PO)4]オクタン、１，８-[２-（N,N-メチルオクチルアミノ）エタノール(PO)4]オクタン、及び１，８-[２-（N,N-ドデシルメチルアミノ）エタノール(PO)4]オクタンからなる群より１種以上選択される化合物であるのが好ましい。
【００８７】
また、本発明の界面活性剤システムにおいて、陰イオン性界面活性剤は、前記化学式１、化学式２、または化学式４の化合物と混合されて状態安定性の優れた混合系を製造することができる化合物を用いる。これは、一般に広く用いられる陰イオン性界面活性剤化合物を全て適用することができ、特に石鹸のようなカルボキシ酸塩化合物、高級アルコール、高級アルキルエーテル、オレフィンをスルフェート化した硫酸エステル塩化合物、アルキルベンゼンスルホネートを含む硫酸塩化合物、高級アルコールをリン酸化したリン酸塩化合物が代表的なものである。具体的に、例えば、ソジウムラウリルスルフェート（以下、‘SLS’と言う）、ソジウムラウリルエーテルスルフェート（SLES）、直鎖アルキルベンゼンスルホネート（LAS）、モノアルキルホスフェート（MAP）、アシルイセチオネート（SCI）、及びアルキルグリセリルエーテルスルホネート（AGES）、アシルグルタメート、アシルタウレート、脂肪酸金属塩などがあり、この中でも広く用いられているSLS、SLES、LAS、またはSCIを用いるのがより好ましい。
【００８８】
また、本発明の界面活性剤システムにおいて、非イオン性界面活性剤は、陰イオン性界面活性剤、及び化学式１、化学式２、または化学式４の化合物と混合して優れた状態安定性を示す化合物を用いるのが好ましい。本発明の界面活性剤システムにおいて、非イオン性界面活性剤は、アルコールアルコキシレート、アルキルフェノールエトキシレート、アルキルポリグリコシド、アミンオキシド及びアルカノールアミドからなる群より１種以上選択されるのが好ましい。
【００８９】
また、本発明の界面活性剤システムにおいて、陽イオン性界面活性剤は、陰イオン性界面活性剤、及び前記化学式１、化学式２、または化学式４の化合物と混合されて優れた状態安定性を示す化合物を用いるのが好ましい。本発明で用いられる陽イオン性界面活性剤は、既存の広く用いられている陽イオン性界面活性剤を用いることができる。例えば、アミン塩型の化合物、４級アンモニウムを含む化合物、モノアルキルジメチルアミン誘導体、ジアルキルモノメチルアミン誘導体、イミダゾリン誘導体、ジェミニ（Gemini）型の４級アンモニウム化合物、及びオリゴマー形態の４級アンモニウム化合物からなる群より１種以上選択して用いることができる。
【００９０】
このような条件で製造される混合系において、陰イオン性界面活性剤（代表的な例としてSLS）の物性変化は、クラフト点の変化、気泡力（初期気泡度及び気泡維持力）の変化、表面張力の変化、硬水安定性の変化の項目を測定することによって知ることができる。
【００９１】
本発明の界面活性剤システムは、前記化学式１、２、または４の化合物と陰イオン性界面活性剤とを混合することにより、冷却条件で界面活性剤が析出される温度であるクラフト点を０℃以下に向上させる。これは、低温で界面活性剤システムの状態安定性が非常に優れていることを示す。
【００９２】
特に、前記化学式４の化合物のうちの非イオン基を含む化合物は、化合物の混合比が低くても優れた状態安定性を示す。したがって、化学式４の非イオン性化合物を陰イオン性界面活性剤と混合することにより、低温で析出される陰イオン性界面活性剤の短所を補完することができ、特に、冬季の界面活性剤を含む製品の状態安定性の維持に大きく役に立つ。
【００９３】
また、気泡力（初期気泡度及び気泡維持力）の側面から実験した結果、非イオン性添加剤の混合比に関係なく、混合系の初期気泡度が陰イオン性界面活性剤と同等で気泡が長く維持され、初期気泡度が優れているが、時間の経過に伴って徐々に気泡が消える結果も示した。これは、適用される製品に応じて非イオン性化合物を選択、処方に適用することにより、製品の気泡力を調節することができるという意味であり、食器洗い洗剤、シャンプー、ボディークレンザー、洗濯洗剤など多様な製品群への適用が可能である。
【００９４】
前記表面張力の変化に関して、非イオン性化合物の混合比だけが高くなると表面張力が低くなり、非常に低濃度でも一定の表面張力を維持する結果を示す。このことから、混合系が陰イオン性界面活性剤（SLS）より低いcmcを有するということが予測できる。このような低い表面張力及びcmcは少量を使用しても優れた洗浄力を示すということを意味する。
【００９５】
前記混合系の硬水安定性は、陰イオン性界面活性剤を単独で用いるのに比べて約２倍以上向上した。したがって、食器洗い洗剤や洗濯洗剤のように、陽性金属イオンが多く含まれる水を利用して洗浄しなければならない製品への適用が可能である。また、硬水安定性の向上は陰イオン性界面活性剤が非イオン性化合物と結合して混合ミセルを形成するということを示す。このように陰イオン性界面活性剤と非イオン性化合物とが混合ミセルを形成するほど、混合界面活性剤の物性を十分に変化させることができる。
【００９６】
また、エチレンオキシド(EO)またはプロピレンオキシド(PO)が平均２乃至１５モル付加した２級アミンを用いて製造された非イオン性化合物も、陰イオン性界面活性剤または陰イオン性界面活性剤と陽イオン性界面活性剤との混合物と混合系を構成して物性を変化させることができる。
【００９７】
また、本発明の界面活性剤システムは、前記化学式４の陽イオン性化合物と陰イオン性界面活性剤とを混合することにより、冷却条件で界面活性剤が析出される温度であるクラフト点を０℃以下に向上させる。これは、低温で界面活性剤システムの状態安定性が非常に優れていることを示す。
【００９８】
本発明による混合系は、大部分の試料条件で前記クラフト点が０℃以下の結果を示しており、このような結果は、陽イオン性化合物のアルキル基の長さと混合比とによる影響をほとんど受けないことを示す。したがって、前記陽イオン性添加剤を陰イオン性界面活性剤と混合することにより、低温で析出される陰イオン性界面活性剤の短所を補完することができ、特に、冬季の製品の状態安定性の維持に大きく役に立つ。
【００９９】
また、混合系が陽イオン性化合物を含む場合、気泡力（初期気泡度及び気泡維持力）の側面から実験した結果、陽イオン添加剤のアルキル基が長いほど、混合比が２/０．７５以上である場合に混合系の初期気泡度が低下し、気泡維持力が弱くなる結果を示した。これは、初期には陰イオン性界面活性剤のように豊富な気泡が発生し、使用により気泡が容易に消える現象が必要な、食器洗浄器やドラム洗濯機用洗濯洗剤に必要な性質である。特に、アルキル基としてドデシル基が導入された陽イオン性化合物を用いた混合系の場合、気泡がほとんど発生しない結果を示す。この結果から、陽イオン性添加剤を陰イオン性界面活性剤が主化合物である製品（例えば、低気泡性洗濯洗剤など）の処方に適用して消泡剤として用いることができることが分かる。
【０１００】
前記表面張力変化に関して、陽イオン性化合物の混合比が２／０．１以上に高くなると表面張力が低下し、低濃度でも一定の表面張力を維持する結果を示す。このことから、混合系が陰イオン性界面活性剤（SLS）より低いcmcを有するということが予測できる。このような低い表面張力及びcmcであれば、製品に適用した時に少量でも優れた洗浄力を示すことができる。
【０１０１】
前記混合系の硬水安定性は、陽イオン性化合物のアルキル基がブチル基以上である場合、あるいは陰イオン性界面活性剤との混合比が２/０．５以上である場合に非常に向上した結果を示す。特に、陽イオン性化合物がブチル基を含む場合、陰イオン性界面活性剤を単独で用いるのに比べて硬水安定性が約４倍向上した。これは、食器洗い洗剤や洗濯洗剤のように陽性金属イオンが多く含まれた水を利用して洗浄しなければならない製品への適用が可能である。また、この硬水安定性の向上は、陰イオン性界面活性剤が陽イオン性化合物と結合して複合体を形成する現象の結果と見ることができる。このように陰イオン性界面活性剤と陽イオン性化合物との結合が強いほど、少量の陽イオン性化合物でも陰イオン性界面活性剤の物性を十分に変化させることができる。
【０１０２】
本発明の前記化学式４の陽イオン性化合物の陰イオン性界面活性剤に対する物性変化能力を比較するために、同一な長さのアルキル基とヒドロキシル基とを含む４級アンモニウム化合物を製造して同一条件で物性評価を実施した。その結果、本発明の目的である陽イオン性化合物は、比較化合物に比べて、少量の混合比でも低いクラフト点と向上した気泡力、低い表面張力、向上した硬水安定性を示した。このような結果から、一つの分子内の陽イオン基が増えることにより、陰イオン性界面活性剤に対する物性変化能力が向上することが分かる。
【０１０３】
また、ヒドロキシル基にエチレンオキシド(EO)とプロピレンオキシド(PO)とがそれぞれ平均２モルと４モル付加した２級アミンを用いて化学式２または４の陽イオン性化合物を製造する場合も、陰イオン性界面活性剤の物性変化能力を向上させることができる。
【０１０４】
上述したように、本発明の前記化学式１、２、または４の化合物と陰イオン性界面活性剤とが混合された界面活性剤システムは、界面活性力が非常に優れていて、固体、液体、ゲル状、ペースト状の洗剤、例えばシャンプー、皮膚洗浄剤、石鹸、食器洗い洗剤、住居用洗剤、産業用洗剤、歯磨き粉、粉末洗剤などの製品及び添加物の処方に含めれば、従来の製品より優れた性能の製品を提供することができる。
【０１０５】
以下、本発明を下記の実施例を参照して説明する。しかし、これらの例は本発明を例示するものに過ぎず、本発明がこれらに限られるわけではない。
[実施例]
１-１-１．単一型（Mono-type）４級アンモニウム型の陽イオン性化合物の合成
陰イオン性界面活性剤との混合系で陰イオン性界面活性剤の物性を変化させる陽イオン性化合物のうち、代表的な陽イオン基として４級アンモニウム基を１個含む単一型５種、及び単一型化合物のヒドロキシル基に非イオン性親水基としてエチレンオキシド(EO)を付加した化合物２種を下記のような方法で合成した。
[合成例１]
N-（ジメチルドデシルアミノ）エタノールの合成
【０１０６】
【化１５】
2005508400.tif 000016
【０１０７】
３口フラスコにイソプロピルアルコール（IPA;４０g）及びドデシルクロライド（１５３g;０．７５mol）、２-（ジメチルアミノ）エタノール（４４．６g;０．５mol）を入れた後、触媒としてヨウ化ナトリウム（２．４g）を添加して還流させた。アミンの％を測定して反応の進行程度を確認した。反応器の温度を１２０℃に上げた後、５時間後に反応が９５％進行した。反応生成物をアセトンと混合した後、冷却して再結晶した。再結晶した後、ろ過して得られた生成物は直ちに真空乾燥した。
【０１０８】
分子量:２９３g/mol
収率:６７％、白色固体
溶解度:吸湿性が非常に強い。アセトンに不溶。
【０１０９】
質量分析（FAB+、m/e）:５５１、２５８[M-Cl]+、２６５
1H NMR（溶媒;D2O、ppm）:０．８６２０[３H]、１．２８３２[１８H]、１．６２７６[２H]、３．１６０１[６H]、３．３６４５[２H]、３．４８５９[２H]、４．０１２４[２H]  元素分析:C16H36ONCl
理論値;C６５．３８％、H１２．３５％、N４．７７％
実測値;C６４．００％、H１２．８０％、N５．６０％
[合成例２]
N-（ジメチルオクチルアミノ）エタノールの合成
３口フラスコにIPA（１８．７g）及びオクチルクロライド（６６．９g;０．４５mol）、２-（ジメチルアミノ）エタノール（２６．７４g;０．３mol）を入れた後、反応器を加熱して還流させた。アミンの％を測定して反応の進行程度を確認した。反応器の温度を１１０℃に上げた後、６時間後に反応が９７％進行した。反応生成物をアセトンに混合した後、冷却して再結晶した。再結晶された生成物はろ過して直ちに真空乾燥した。
【０１１０】
分子量:２３８g/mol
収率:４２％、白色固体
溶解度:吸湿性が非常に強い。アセトンに不溶。
【０１１１】
質量分析（FAB+、m/e）:４３９、２０２[M-Cl]、２００
[合成例３]
N-（ブチルジメチルアミノ）エタノールの合成
３口フラスコにIPA（２９g）及び１-クロロブタン（７０g;０．７５mol）、２-（ジメチルアミノ）エタノール（４４．６g;０．５mol）を入れた後、触媒としてNaI（１．４g）を添加して反応器を加熱して還流させた。アミンの％を測定して反応の進行程度を確認し、２１時間程度反応を進めた。反応生成物をアセトンと混合した後、冷却して再結晶した。再結晶された生成物はろ過して直ちに真空乾燥した。
【０１１２】
分子量:１８２g/mol
収率:８５％、白色固体
溶解度:吸湿性が非常に強い。アセトンに不溶。
【０１１３】
質量分析（FAB+、m/e）:３２７、１４６[M-Cl]+
1H NMR（溶媒; D2O、ppm）:０．９６５７[３H]、１．３８３７[２H]、１．７４４９[２H]、３．１４２７[６H]、３．３８３１[２H]、３．４９０４[２H]、４．０４４５[２H]
元素分析:C8H20ONCl
理論値;C５２．８８％、H１１．０９％、N７．７１％
実測値;C５２．２０％、H１１．７０％、N７．３０％
[合成例４]
N-（ジメチルエチルアミノ）エタノールの合成
３口フラスコにIPA（４０g）、ヨード-エタン（１１７g;０．７５mol）、２-（ジメチルアミノ）エタノール（４４．６g;０．５mol）を入れた後、触媒としてNaI（２g）を添加して反応器を加熱して還流させた。反応生成物をn-ヘキサンに入れ、冷却して再結晶した。再結晶された生成物はろ過して直ちに真空乾燥した。
【０１１４】
分子量:２４５g/mol
収率:１１０g（９０％）黄色固体
溶解度:吸湿性が非常に強い。アセトンに溶解。n-ヘキサンに不溶。
【０１１５】
質量分析（FAB+、m/e）:３６３、１１８[M-I]+
1H NMR（溶媒;D2O、ppm）:１．３７６３[３H]、３．１２６６[６H]、３．４６７２[２H+２H]、４．０４５７[２H]
元素分析:C6H16ONI
理論値;C２９．４％、H６．６％、N５．７％
実測値;C２８．８％、H６．９％、N５．２％
[合成例５]
N-（トリメチルアミノ）エタノールの合成
３口フラスコにIPA（３７g）、ヨード-メタン（１４２g;１．０mol）、２-（ジメチルアミノ）エタノール（４４．６g;０．５mol）を入れると混合と同時に反応が完了した。この時、反応物を添加すると同時に発熱反応が起こって反応が完了した。反応生成物をアセトンに入れ、冷却して再結晶した。再結晶された生成物はろ過して直ちに真空乾燥した。
【０１１６】
分子量:２３１g/mol
収率:７６％;白色固体
溶解度:吸湿性が非常に強い。アセトンに不溶。
【０１１７】
質量分析（FAB+、m/e）:３３５、１５４、１０４[M-I]+
1H NMR（溶媒;D2O、ppm）:３．１８７６[９H]、３．５０２４[２H]、４．０５４０[２H]
元素分析:C5H14ONI
理論値;C２５．９９％、H６．１１％、N６．１１％
実測値;C２６．１９％、H６．２７％、N５．６４％
１-１-２．単一型陽イオン性化合物に非イオン基(EO)が結合した化合物の合成
[合成例６]
N-（ジメチルドデシルアミノ）エタノール(EO)2の合成
【０１１８】
【化１６】
2005508400.tif 000017
【０１１９】
３口フラスコにIPA（４７．６ｇ）、ドデシルクロライド（９１．８g;０．４５mol）、２-（ジメチルアミノ）エタノール(EO)2（７９g;０．３mol）を入れ、触媒としてNaI（１．７g）を添加した後、温度を１１０℃に上げ、７時間後に反応が９７％進行した。シリカゲルを充填剤として用いたカラムクロマトグラフィ法を利用して生成物を分離、精製した。
【０１２０】
分子量:３８２g/mol
収率:２６％;透明オイル
溶解度:吸湿性が非常に強い。アセトンに溶解。
【０１２１】
質量分析（FAB+、m/e）:４７８[EO=５]、４３４[EO=４]、３９０[EO=３]、３４６[EO=２]、３０２[EO=１]、２５８[EO=０]
[合成例７]
N-（ジメチルドデシルアミノ）エタノール(EO)4の合成
３口フラスコにIPA（４７．６g）、ドデシルクロライド（９２g;０．４５mol）、２-（ジメチルアミノ）エタノール(EO)4（１４３．７g;０．３mol）を入れ、触媒としてNaI（２．４g）を添加した後、温度を１１０℃に上げ、１２時間反応を進めた。シリカゲルを充填剤として用いたカラムクロマトグラフィ法を利用して反応生成物を分離、精製した。
【０１２２】
分子量:５０７g/mol
収率:２１％;薄い褐色オイル
溶解度:吸湿性が非常に強い。アセトンに溶解。
【０１２３】
質量分析（FAB+、m/e）:６１０[EO=８]、５６６[EO=７]、５２２[EO=６]、４７８[EO=５]、４３４[EO=４]、３９０[EO=３]、３４６[EO=２]、３０２[EO=１]
１-２．単一型４級アンモニウム型の陽イオン性化合物（合成例１乃至５）及び単一型に非イオン基を結合した陽イオン性化合物（合成例６、７）をSLSと混合する時の混合系におけるSLSの物性変化の測定
[実施例１乃至７]
ソジウムラウリルスルフェート（SLS;Sigma試薬;分子量２８８g/mol）、前記合成例６乃至１２で製造した陽イオン性化合物、及びアルカノールアミドを各々１:１:０．００１のモル比で混合した。混合系の濃度は２％の水溶液に調節しており、SLSと陽イオン性化合物との混合比は物性変化を顕著に示すことができるように、モル比で１:１になるように調節した（表１）。
【０１２４】
【表１】
2005508400.tif 000018
【０１２５】
[実験例１]
実施例１乃至７の混合系での物性変化を測定するために、クラフト点、初期気泡度、気泡維持力、硬水安定性、cmc、及び表面張力変化などの項目を測定した。
【０１２６】
１）クラフト点の測定
クラフト点の測定は、透明な混合溶液の温度を下げながら白濁が始まる温度、及び前記実験で白濁した溶液の温度を再び上げながら透明になる温度を測定した。低い温度で白濁が始まり、低い温度で透明になるほど、水溶液状で安定した状態を維持しているという結果を示す。この時、混合時に白濁現象を示した実施例１、２、６、７の試料は本実験を実施せず、実施例３乃至５を対象として実験を行なった。実験の結果は下記表２に示した。
【０１２７】
【表２】
2005508400.tif 000019
【０１２８】
前記表２に示したように、実施例３乃至５の場合は、SLS単独に比べてクラフト点が０℃以下であるという結果を示した。これは、水溶液状のほとんどの液体洗剤で低い温度でも界面活性剤が析出せずに安定した溶液状態を維持することができるという結果を示す。
【０１２９】
２）混合系の初期気泡度及び気泡維持力の変化の測定
初期気泡度及び気泡維持力を測定する時に用いられた試料は、クラフト点を測定する時に用いられた試料と同一な条件で製造した試料を用いた（表１４）。しかし、混合時に白濁現象を示した実施例１、２、６、及び７の試料は本実験を実施せず、実施例３乃至５のみ実験を行った。本実験はsemi-micro TK方法を使用して測定し、３回測定した後に平均値を取った。気泡力測定の結果は下記表３に示した。
【０１３０】
【表３】
2005508400.tif 000020
【０１３１】
前記表３に示したように、SLS単独に比べて実施例３乃至５の初期気泡度はほとんど同一な水準の結果を示した。しかし、気泡維持力の測定では実施例３乃至５の混合系は２分後に気泡が消える結果を示した。また、陽イオン性化合物のアルキル基がながくなることによって気泡維持力が低くなる結果を示した。
【０１３２】
前記の結果から、本発明の実施例３乃至５の混合系は、陰イオン性界面活性剤の初期気泡度は維持する反面、生成された気泡が速い時間内に除去されるということが分かり、また、陽イオン性化合物が気泡維持阻害剤として非常に優れた性能を有することが分かる。
【０１３３】
３）硬水安定性の評価
CaCl2・２H2O１１．６９gを１？の水に溶解して１０，０００ppmの硬水を製造した後、０．５％の水溶液試料に徐々に添加して白濁が始まる時点まで加えた硬水の量（ml）を利用して、硬水安定性を評価した。前記実験の結果は下記表４に示した。この時、混合時に白濁現象を示した実施例１、２、６、７については評価しなかった。
【０１３４】
【表４】
2005508400.tif 000021
【０１３５】
前記表４において、実施例３を混合した試料のみがSLS単独に比べて硬水安定性が約２倍向上しており、実施例４及び実施例５の場合はSLS単独とほとんど同様な水準の硬水安定性を示した。
【０１３６】
４）混合系での表面張力及びcmcの変化の測定
クルス（Kruss）社のプロセッサーテンシオメーターK１２を利用して実施例１乃至７の混合系での表面張力及びcmcの変化を測定した。表面張力を測定する試料はSLSと陽イオン性化合物とをモル比１:１で混合して製造し、この時に使用した水は超純水であり、測定に使用した容器は洗浄液に３時間以上浸漬して水とアセトンで洗浄した後にオーブンで乾燥したものである。表面張力及びcmcの変化を測定した結果は下記表５に示した。
【０１３７】
【表５】
2005508400.tif 000022
【０１３８】
前記表５から分かるように、実施例１乃至７のSLSと陽イオン性化合物とを混合した混合系の表面張力は、SLSに比べて１３〜４４％低下する結果を示した。特に、実施例１、２、６、７の混合系の場合はcmcが１０から１００倍薄くなる結果を示した。これは、少量を使用しても優れた界面活性力を示すということを意味する。
【０１３９】
２-１．分子内に陽イオン基を二つ含むビス型（bis-type）陽イオン性化合物
２-１-１．陽イオン性化合物の合成  
前記反応式１乃至３または反応式６乃至７のようにリンカーの長さとアルキル基の長さとによって適した合成経路を選択して所望の陽イオン性化合物を製造した。
【０１４０】
[合成例８]
１，６-[２-（N-メチルアミノ）エタノール]ヘキサンの合成
IPA４０gに２-（メチルアミノ）エタノール４５g（０．６mol）、１，６-ジクロロヘキサン４６．５g（０．３mol）、Na2CO3４８gを混合した後、２５時間還流した。その後、生成物をろ過、減圧蒸留、真空乾燥の過程を通じて精製した。
【０１４１】
分子量:２３２g/mol
状態:オイル状
1H NMR（CDCl3、δ ppm）:１．０７（４H）、１．２８（４H）、２．２０（６H）、２．３７（４H）、２．４７（４H）、３．４１（４H）
Mass（FAB+）:m/e２３３[M+H]+
[合成例９]
１，６-[２-（N,N-ジメチルアミノ）エタノール]ヘキサンの合成（反応式１利用）
IPA２０gに１，６-[２-（N-メチルアミノ）エタノール]ヘキサン２３．２g（０．１mol）、ヨードメタン４２．６g（０．３mol）、NaI５gを混合した後、常温で２時間反応を進めた。その後、生成物をろ過、減圧蒸留、真空乾燥、アセトン再結晶の過程を通じて精製した。
【０１４２】
分子量:２６２g/mol
状態:黄色粉末（吸湿性）
1H NMR（D2O、δppm）:１．２０（４H）、１．８３（４H）、３．１６１２H）、３．３８〜３．５５（８H）、４．０６（４H）
Mass（FAB+）:m/e３８９[M２++I-]+、２９７、２６１、２４７、２１７
[合成例１０]
１，６-[２-（N,N-エチルメチルアミノ）エタノール]ヘキサンの合成（反応式１利用）
IPA２０gに１，６-[２-（N-メチルアミノ）エタノール]ヘキサン１５．１１g（０．０６５mol）、ヨードエタン３０．５g（０．１９５mol）、NaI３gを混合した後、９時間還流した。その後、生成物をろ過、減圧蒸留、真空乾燥、アセトン再結晶の過程を通じて精製した。
【０１４３】
分子量:２９０g/mol
状態:黄色粉末（吸湿性）
1H NMR（D2O、δppm）:１．３５（４H）、１．４５（４H）、２．９７（６H）、３．３７（１０H）、３．４７（８H）、４．０４（４H）
Mass（FAB+）:m/e４１７[M２++I-]+
[合成例１１]
１，６-[２-（N,N-ブチルメチルアミノ）エタノール]ヘキサンの合成（反応式２利用）
IPA１１gに２-（N,N-ブチルメチルアミノ）エタノール２０．５g（０．１５６mol）、１，６-ジクロロヘキサン１２．１g（０．０７８mol）、Na2CO3３３g、NaI５gを混合した後、１４時間還流した。その後、生成物をろ過、減圧蒸留、真空乾燥の過程を通じて精製した。
【０１４４】
分子量:３４６g/mol
状態:オイル状
1H NMR（D2O、δppm）:１．００（６H）、１．４１（８H）、１．７５（８H）、３．１０（６H）、３．３４〜３．５１（１２H）、４．０４（４H）
Mass（FAB+）:m/e３８１[M2++Cl-]+
[合成例１２]
１，６-[２-（N,N-メチルオクチルアミノ）エタノール]ヘキサンの合成（反応式２利用）
IPA６gに２-（N,N-メチルオクチルアミノ）エタノール１８．７６g（０．１mol）、１，６-ジクロロヘキサン７．８g（０．０５mol）、Na2CO3２．２g、NaI２．５gを混合した後、２２時間還流した。その後、生成物をろ過、減圧蒸留、真空乾燥の過程を通じて精製した。
【０１４５】
分子量:４５８g/mol
状態:オイル状
1H NMR（D2O、δppm）:０．８９（６H）、１．３１２（４H）、１．７７（８H）、３．１０（６H）、３．３６（８H）、４．４９（４H）、４．０４（４H）
Mass（FAB+）:m/e４９３[M２++Cl-]+
[合成例１３]
１，６-[２-（N,N-ドデシルメチルアミノ）エタノール]ヘキサンの合成（反応式２利用）
IPA１０gに２-（N,N-ドデシルメチルアミノ）エタノール１８．６９g（０．０７７mol）、１，６-ジクロロヘキサン６g（０．３９mol）、NaI３gを混合した後、２０時間還流した。その後、反応生成物をろ過、減圧蒸留、真空乾燥の過程を通じて精製した。
【０１４６】
分子量:５７０g/mol
状態:オイル状
1H NMR（D2O、δppm）:０．９４（６H）、１．２０４０H）、１．８２（８H）、３．２０（６H）、３．５９（８H）、３．６９（４H）、４．０９（４H）
Mass（FAB+）:m/e６０５[M２++Cl-]+
[実験例２]
２-２．陰イオン性界面活性剤と陽イオン性化合物との混合系における陰イオン性界面活性剤の性能変化評価
物性評価では陰イオン性界面活性剤としてソジウムラウリルスルフェート（以下、‘SLS’と言う;Aldrich社試薬;純度９９％以上）を用いた。
【０１４７】
また、陽イオン性化合物としては下記の化学式２aの陽イオン性化合物でn値が６であるものを用いた（表６）。
【０１４８】
【化１７】
2005508400.tif 000023
【０１４９】
前記化学式２aで、RはC1乃至C12のアルキル基であり、nは６である。
【０１５０】
【表６】
2005508400.tif 000024
【０１５１】
下記実験に使用したガラスは、洗浄液（KOH+IPA+水）に４時間以上浸漬させた後で蒸溜水とアセトンとで洗浄して乾燥したものである。評価には超純水を使用した。
陰イオン性界面活性剤の物性変化の測定は、クラフト点、初期気泡度、気泡維持力、硬水安定性、表面張力変化などについて実施された。
【０１５２】
２-２-１．陽イオン性化合物の物性の測定
１）評価試料条件
水９９gに合成例１４乃至１８の陽イオン性化合物１gを溶解し、各々１重量％の濃度の試料を作って評価に使用した。この時、アルキル基の炭素数がC１、C２、C４である試料の場合には試料が透明であったが、アルキル基がC８、C１２である試料の場合は白濁現象を示した。アルキル基の炭素数がC８である場合は０．１重量％で、C１２の場合は０．０１重量％で溶液が透明になった。
【０１５３】
２）陽イオン性化合物のクラフト点の測定
透明な陽イオン性化合物溶液を冷却しながら溶液が白濁する温度を測定した（温度下降の条件）。また、白濁した溶液の温度を上げながら再び透明になる温度を測定した（温度上昇時の条件）。
【０１５４】
この時、SLSは温度下降時には２〜３℃で白濁現象が起こり、温度上昇時には１４℃で再び透明になる結果を示した。これに反し、本発明の陽イオン性化合物は温度下降時には０℃でも白濁現象が起こらなかった。このように０℃で白濁現象が起こらない場合には温度上昇時の実験を行わなかった。
【０１５５】
３）気泡力（初期気泡度及び気泡維持力）の測定
気泡力関連実験はsemi-micro TK methodを利用して測定し、その結果は下記表７に示した。実験は３回繰り返した後に平均値を取った。実験には１％の溶液を用いており、合成例１８の場合には白濁溶液を評価に使用した。
【０１５６】
【表７】
2005508400.tif 000025
【０１５７】
前記表７に示したように、アルキル基を有する陽イオン性化合物である合成例１４、１６の場合には気泡が発生しなかったが、合成例１８の場合には初期気泡度が２１３ml、５分後には１０５mlで、比較的に弱い気泡が発生する結果を示した。
【０１５８】
４）表面張力の測定
クルス（Kruss）社のテンシオメーターk１２を利用して合成例１４乃至１８の陽イオン性化合物の表面張力を測定した。環方法を利用して５回測定した後にその平均値を取った。各陽イオン性化合物試料の濃度は重量比で１％、０．１％、０．０１％、０．００１％の溶液を製造して実験に使用した。表面張力の測定結果は下記表８に示した。
【０１５９】
【表８】
2005508400.tif 000026
【０１６０】
前記表８に示したように、合成例１８は評価試料の濃度範囲で比較的低い表面張力を示しており、他の陽イオン性化合物は高い表面張力を示した。
５）硬水安定性の評価
実験にはCaCl2・２H2O１１．６９gを水１Lに溶解して製造した１０，０００ppm濃度の硬水を使用した。陽イオン性化合物は濃度０．５％（重量比）、１００mlの試料を用い、パールが生成される時点までに添加された硬水のmlを利用して硬水安定性を評価した。この実験を３回繰り返した後に平均値を取った。本陽イオン性化合物は陰電荷を帯びないので、硬水に対して沈殿が生成されない結果を示した。但し、C12は０．５％の濃度で白濁現象を示したため測定しなかった。
【０１６１】
２-２-２陰イオン性界面活性剤（SLS）と合成例１４の陽イオン性化合物（R=C１/n=６）との混合系におけるSLSの物性変化の測定
[実施例８乃至１３]
陰イオン性界面活性剤（SLS）、合成例１４の陽イオン性化合物を下記表９のようなモル比で混合した。製造した試料溶液は全て透明であった。この時、非イオン性界面活性剤であるアルカノールアミドはSLSに対してモル比が１:０．００１になるように添加した。
【０１６２】
【表９】
2005508400.tif 000027
【０１６３】
[実験例３]
１）クラフト点の測定
実施例８乃至１３（SLSと陽イオン性化合物の混合系）のクラフト点を測定し、その結果は下記表１０に示した。
【０１６４】
【表１０】
2005508400.tif 000028
【０１６５】
前記表１０に示したように、全ての試料でクラフト点が０℃以下になる現象が現れた。但し、混合比２/０．０１である実施例１３の場合には温度下降時には-０．５℃で溶液が白濁し、温度上昇時には１３℃で再び透明になる結果を示した。これは、SLSに比べて低温での溶解度（安定性）が向上したためであると思われる。０℃以下でも透明溶液の状態を維持した他の試料の場合には温度上昇時にクラフト点の測定が実施できなかった。
【０１６６】
２）気泡力（初期気泡度及び気泡維持力）の測定
気泡力の測定結果は下記表１１に示した。
【０１６７】
【表１１】
2005508400.tif 000029
【０１６８】
前記表１１に示したように、陽イオン性化合物の混合比が低いほど、初期気泡度及び気泡維持力がSLSと類似した傾向を示した。実施例８及び９において、初期気泡度が低く、気泡が容易に消える結果を示した。また、その他の混合比では、陽イオン性化合物の混合比が高くなると初期気泡度及び気泡維持力が多少低下する結果を示したが、それほど大きな差ではなかった。
【０１６９】
３）表面張力の測定
表面張力測定結果は下記表１２に示した。
【０１７０】
【表１２】
2005508400.tif 000030
【０１７１】
前記表１２に示したように、実施例１３はSLSとほとんど同じ表面張力を示したが、陽イオン性化合物の混合比が高くなると表面張力が低下する傾向を示した。前記結果のように、表面張力が低くなって低濃度でも変化が無いのはcmcが低いということを意味しており、これは少量の化合物でも優れた洗浄力を示すことができるということを意味する。
【０１７２】
４）混合系の硬水安定性の変化の測定
混合系の硬水安定性を測定した結果は下記表１３に示した。
【０１７３】
【表１３】
2005508400.tif 000031
【０１７４】
前記表１３に示したように、陽イオン性化合物の混合比が高くなると硬水の添加量が増加する結果を示した。しかし、実施例８及び実施例１３の硬水安定性の差は２倍程度になる結果を示した。
【０１７５】
２-２-３．SLSと合成例１５の陽イオン性化合物（R=C2/n=６）との混合系におけるSLSの物性変化の測定
[実施例１４乃至１９]
陰イオン性界面活性剤と合成例１５の陽イオン性化合物（R=C2/n=６）とを下記表１４のようなモル比で混合して評価に使用する混合系試料を製造し、製造した試料溶液は全て透明であった。この時、非イオン性界面活性剤であるエトキシレート脂肪族アルコールはSLSに対してモル比が１:１になるように添加した。
【０１７６】
【表１４】
2005508400.tif 000032
【０１７７】
[実験例４]
実施例１４乃至１９の物性の測定
１）混合系のクラフト点の変化の測定
混合系のクラフト点の変化を測定した結果、SLSに比べて混合系のクラフト点が低下する傾向を示した（表１５）。混合比が２/０．２５以上である試料の場合には温度下降条件で０℃以下の結果を示しており、それ以下の混合比である場合にはSLSに比べて低下した結果を示した。
【０１７８】
【表１５】
2005508400.tif 000033
【０１７９】
２）混合系の初期気泡度及び気泡維持力の変化の測定
混合系の初期気泡度及び気泡維持力の変化の測定に関する結果は下記表１６に示した。
【０１８０】
【表１６】
2005508400.tif 000034
【０１８１】
前記表１６に示したように、混合比２/０．５までは初期気泡度及び気泡維持力がSLSと比べて大きな変化がなかったが、実施例１４、１５の２/０．７５以上の混合比では気泡維持力が非常に低下する結果を示した。この混合系の場合、初期気泡度は維持しながら洗浄中に気泡が容易に消える性質が必要なドラム型洗濯機用洗濯洗剤や自動食器洗浄器用洗剤などに適用が可能であると考えられる。
【０１８２】
３）混合系の表面張力の変化の測定
混合系の表面張力の測定結果は下記表１７に示した。
【０１８３】
【表１７】
2005508400.tif 000035
【０１８４】
前記表１７に示したように、実施例１９（混合比２/０．０１）の場合にはSLSとほとんど同じ傾向を示したが、陽イオン性化合物の混合比が高くなると表面張力が低下し、cmcが低下する結果を示した。これらから、少量の混合系でも優れた洗浄力を示すことができると考えられる。
【０１８５】
４）混合系の硬水安定性の変化の測定
硬水安定性の変化の測定結果は下記表１８に示した。
【０１８６】
【表１８】
2005508400.tif 000036
【０１８７】
前記表１８に示したように、陽イオン性化合物の混合比が高くなると硬水安定性が向上する結果を示しており、前記実施例８乃至１３（アルキル基の炭素数がC1）の実験に比べて、同じ混合比で硬水安定性が全般的に向上した結果を示した。特に、実施例１４乃至１６の２/０．５以上の混合比で硬水安定性が顕著に向上する結果が示された。
【０１８８】
２-２-４．SLSと合成例１６の陽イオン性化合物（R=C4/n=６）との混合系におけるSLSの物性変化の測定
[実施例２０乃至２５]
物性評価のための試料の混合条件を下記表１９に示した。混合系を製造した結果、全ての試料が１％の水溶液で透明であった。この時、非イオン性界面活性剤であるアルカノールアミドはSLSに対してモル比が１:０．００１になるように添加した。
【０１８９】
【表１９】
2005508400.tif 000037
【０１９０】
１）混合系のクラフト点の変化の測定
前記実施例２０乃至２５に対するクラフト点を測定し、その結果は下記表２０に示した。
【０１９１】
【表２０】
2005508400.tif 000038
【０１９２】
前記表２０に示したように、実施例２５のように陽イオン性化合物を少量混合してもクラフト点が０℃以下になる結果を示した。これは、混合系が低温でも水に安定した状態で維持されることを意味する。
【０１９３】
２）混合系の気泡力の変化の測定
気泡力の測定結果は下記表２１に示した。
【０１９４】
【表２１】
2005508400.tif 000039
【０１９５】
前記表２１に示したように、実施例２０及び２１のような陽イオン性化合物の混合比が２/０．７５以上である試料で初期気泡度が低下し、２分が経過した時に気泡が急激に消える現象を示した。したがって、炭素数４個の陽イオン性化合物の気泡維持力の低下はアルキル基の短い陽イオン性化合物に比べて優れていると考えられる。
【０１９６】
３）混合系の表面張力の変化の測定
表面張力の測定結果は下記表２２に示した。
【０１９７】
【表２２】
2005508400.tif 000040
【０１９８】
前記表２２に示したように、実施例２５の陽イオン性化合物の混合比が２/０．０１である場合にはSLSとほとんど同じ表面張力を示すが、実施例２０乃至２４の混合比が２/０．１以上である場合には１％の溶液を基準とする時、陽イオン性化合物の混合比が高くなると表面張力が低くなる結果を示した。そして、０．０１％まで一定の表面張力を示すという結果から、SLSより低いcmcを有することが分かる。これは、低濃度でも優れた洗浄力を有することができる可能性を示した結果である。
【０１９９】
４）混合系の硬水安定性の変化の測定
硬水安定性の測定結果は下記表２３に示した。
【０２００】
【表２３】
2005508400.tif 000041
【０２０１】
前記表２３に示したように、実施例２３乃至２５の陽イオン性化合物の混合比が２/０．２５以下である場合にはSLSに比べて硬水安定性がそれほど向上しなかったが、実施例２０乃至２２の２/０．５以上の混合比では非常に向上した結果を示した。この実験の結果より、硬水使用条件で優れた洗浄力及び状態安定性が要求される製品に適用することができると考えられる。
【０２０２】
２-２-５．SLSと合成例１７の陽イオン性化合物（R=C8）/n=６との混合系におけるSLSの物性変化の測定
[実施例２６乃至３１]
評価に使用する試料の製造条件は下記表２４に示した。この時、混合比が２/０．７５及び２/１．０である実施例２６及び２７の場合には白濁現象を示し、０．００１％の濃度の水溶液条件で透明になる現象を示した。この時、非イオン性界面活性剤であるエトキシレート脂肪族アルコールはSLSに対してモル比が１:１になるように添加した。
【０２０３】
【表２４】
2005508400.tif 000042
【０２０４】
１）混合系のクラフト点の測定
測定結果は下記表２５に示した。但し、２/１、０及び２/０．７５の混合比の実施例２６及び２７の場合には１％の水溶液が白濁現象を示すため、透明溶液である０．００１％の水溶液を使用してクラフト点を測定した。この実験における全ての試料条件で、クラフト点が０℃以下になる結果を示した。
【０２０５】
【表２５】
2005508400.tif 000043
【０２０６】
２）混合系の気泡力の変化の測定
測定結果は下記表２６に示した。炭素数が８個である陽イオン性化合物を混合した混合系の場合には前記の実験とは異なって、初期気泡度及び気泡維持力がSLSと比べて大きな差を示さなかった。しかし、生成された気泡は軽く触れるだけで容易に消える現象が見られた。したがって、この混合系の場合にのみ生成された気泡は非常に弱いが、５分間の実験条件では消えないということが分かる。
【０２０７】
【表２６】
2005508400.tif 000044
【０２０８】
３）混合系の表面張力の変化の測定
測定結果は下記表２７に示した。１％の水溶液と０．０１％の水溶液との間の表面張力が大きく変わらないため、０．００１％の濃度の水溶液を製造して表面張力を測定した。測定の結果、１％の濃度で陽イオン性化合物の混合比が高くなると表面張力が低くなる結果を示し、０．００１％の濃度で表面張力が多少上昇する現象を示した。したがって、混合系のcmcは０．０１〜０．００１％の間にあると見ることができる。
【０２０９】
【表２７】
2005508400.tif 000045
【０２１０】
４）混合系の硬水安定性の変化の測定
測定結果は下記表２８に示した。１％の濃度で白濁現象を示した試料の場合は硬水安定性を測定しなかった。実験の結果、２/０．５混合比で硬水安定性が非常に向上する現象を示した。
【０２１１】
【表２８】
2005508400.tif 000046
【０２１２】
２-２-６．SLSと合成例１８の陽イオン性化合物（R=C12/n=６）との混合系におけるSLSの物性変化の測定
[実施例３２乃至３７]
評価試料は下記表２９と同じ条件で製造した。実施例３２乃至３４の２/０．５以上の混合比で白濁現象を示した。実施例３４試料は０．０１％の水溶液で透明になり、他の試料は０．００１％の濃度で透明になった。この時、非イオン性界面活性剤であるアルカノールアミドはSLSに対してモル比が１:０．００１になるように添加した。
【０２１３】
【表２９】
2005508400.tif 000047
【０２１４】
１）混合系のクラフト点の変化の測定
実施例３２乃至３７に対して混合系のクラフト点の変化を測定し、測定結果は下記表３０に示した。この時、実施例３２及び３３は０．００１％の溶液を使用し、実施例３４は０．０１％の溶液を使用した。
【０２１５】
【表３０】
2005508400.tif 000048
【０２１６】
前記表３０に示したように、実験の結果、全ての試料で陽イオン性化合物が混合されることによりクラフト点が０℃以下になる結果を示した。
２）混合系の気泡力の変化の測定
気泡力の測定結果は下記表３１に示した。
【０２１７】
【表３１】
2005508400.tif 000049
【０２１８】
前記表３１に示したように、実施例３２及び３３は気泡がほとんど発生しない現象を示した。本実験の結果より、炭素数が１２個である陽イオン性化合物の場合は消泡剤としての役割が期待できると考えられる。
【０２１９】
３）混合系の表面張力の変化の測定
表面張力の測定結果は下記表３２に示した。
【０２２０】
【表３２】
2005508400.tif 000050
【０２２１】
測定結果、１％の濃度で陽イオン性化合物の混合比が高くなると表面張力が低下する結果を示しており、濃度が低くなると表面張力が少しずつ上昇する結果を示した。
４）混合系の硬水安定性の変化の測定
硬水安定性の測定結果は下記表３３に示した。
【０２２２】
【表３３】
2005508400.tif 000051
【０２２３】
測定の結果、実施例３２乃至３４のように２/０．５以上の陽イオン性化合物の混合比では１％の水溶液が白濁現象を示すために混合系の硬水安定性の評価を実施することができず、実施例３５乃至３７では硬水安定性が多少向上した結果を示した。
【０２２４】
３-１．分子内にアミンオキシド基を含む非イオン性化合物の合成
前記反応式４、５と同じ合成経路を経て所望の非イオン性化合物を製造した。
[合成例１９]
N-ジメチルラウリルアミンオキシドの合成
N-ジメチルラウリルアミン４２．７g（０．２mol）に過酸化水素水２７．３g（０．２４mol;３０重量％溶液）を常温で一滴添加した後、温度を４０℃に上げて１７時間反応させた。反応完了後、生成物を減圧蒸留、真空乾燥の過程を通じて精製した。
【０２２５】
分子量:２２９g/mol
状態:黄色オイル状
1H NMR（CDCl3、δppm）:０．８１（３H）、１．１９１（８H）、１．８０（２H）、３．１１（６H）、３．１８２H）
Mass（FAB+）:m/e２３０[M+H]+、２１２
[合成例２０]
N-２-ヒドロキシエチルラウリルメチル）アミンの合成
２-（メチルアミノ）エタノール１５０．２２g（２mol）をイソプロピルアルコール（IPA）１７５gに溶解した後、１-クロロドデカン４０８g（２mol）及びソジウムカーボネート３１８g（３mol）を添加して、２５時間反応させた。反応終了後、生成物をろ過、減圧蒸留、真空乾燥の過程を通じて精製した。
【０２２６】
分子量:２４３g/mol
状態:黄色オイル
1H NMR（CDCl3、δppm）:０．８６（３H）、１．２６２（０H）、２．１８（３H）、２．３９（２H）、２．５２（２H）、３．４２（２H）
Mass（FAB+）:m/e２４４[M+H]+
[合成例２１]
N-（２-ヒドロキシエチルラウリルメチル）アミンオキシドの合成
メタノール１０．５gにN-（２-ヒドロキシエチルラウリルメチル）アミン３０．６４g（０．１２６mol）、過酸化水素水２１．５g（０．１８９mol）を常温で一滴添加した後、温度を上げて３１時間還流した。生成物をろ過、減圧蒸留、真空乾燥の過程を通じて精製した。
【０２２７】
分子量:２５９g/mol
状態:黄色溶液
1H NMR（CDCl3、δppm）:０．８１（３H）、１．２３（１８H）、１．６９（２H）、３．１４（３H）、３．２９（４H）、４．０７（２H）
Mass（FAB+）:m/e２６０[M+H]+
[合成例２２]
１，６-（N,N-ブチルメチルアミノ）ヘキサンの合成
IPA９２gに２-（N,N-ブチルメチル）アミン９６g（１．１mol）、１，６-ジクロロヘキサン７７．５３g（０．５mol）、Na2CO3１３３gを混合した後、７０℃の温度で３６時間反応させた。その後、生成物を乾燥、ろ過、減圧蒸留、真空乾燥の過程を通じて精製した。
【０２２８】
分子量:２５６g/mol
状態:オイル状
1H NMR（CDCl3、δppm）:０．９１（６H）、１．２９（８H）、１．４２（８H）、２．２０（６H）、２．３２（８H）
Mass（FAB+）:m/e２５７[M+H]+
[合成例２３]
１，６-（N,N-ブチルメチルアミンオクチル）ヘキサンの合成
メタノール１４gに１，６-（N,N-ブチルメチルアミノ）ヘキサン２１．８８g（０．０８６mol）を溶解した後、過酸化水素水２４g（０．２１５mol;３０重量％溶液）を徐々に添加した。そして、還流して１８時間反応させた後、生成物を減圧蒸留、真空乾燥の過程を通じて精製した。
【０２２９】
分子量:２８８g/mol
状態:黄色オイル状
1H NMR（CDCl3、δppm）:０．９７（６H）、１．３９（８H）、１．７７（８H）、３．１８（６H）、３．３２（８H）
Mass（FAB+）:m/e２８９[M+H]+、１７０
[実験例５]
３-２．陰イオン性界面活性剤とアミンオキシド（amineoxide）基を含む非イオン性化合物との混合系における陰イオン性界面活性剤の性能変化の評価
物性評価には、陰イオン性界面活性剤としてソジウムラウリルスルフェート（以下、‘SLS’とする;Aldrich社試薬;純度９９％以上）を使用した。SLSの物性はクラフト点が２℃（温度下降時）、１４℃（温度上昇時）であり、初期気泡度は２３３mLで、５分間気泡をほとんど一定に維持し、１％の表面張力が３５．９２mN/m、０．１％では２５．１９、０．０１％では５７．１８であるものを使用した。また、硬水安定性の測定時の硬水濃度は３１０ppmであった。
【０２３０】
物性評価に使用した非イオン性化合物の種類及び分子量は表３４に示した。
【０２３１】
【表３４】
2005508400.tif 000052
【０２３２】
実験に使用したガラスは、洗浄液（KOH+IPA+物）に４時間以上浸漬した後で蒸溜水とアセトンとで洗浄して乾燥したものである。評価には超純水を使用した。
陰イオン性界面活性剤の物性変化の測定は、クラフト点、初期気泡度、気泡維持力、硬水安定性、表面張力変化などに対して実施した。
【０２３３】
３-２-１．非イオン性化合物の物性の測定
１）評価試料条件
水９９gに合成例１９、２１、２３の非イオン性化合物１gを各々溶解し、１重量％の濃度の試料を作って評価に使用した。試料の全てが透明であった。
【０２３４】
２）非イオン性化合物のクラフト点の測定
合成例１９、２１、２３の透明な非イオン性化合物溶液を冷却しながら溶液が白濁する温度を測定した（温度下降条件）。また、白濁した溶液の温度を上げながら再び透明になる温度を測定した（温度上昇時条件）。
【０２３５】
この時、SLSは温度下降条件では２〜３℃の温度範囲で白濁現象が起こり、温度上昇条件では１４℃で再び透明になる結果を示した。これに反し、本発明の合成例１９、２１、２３の全てが温度下降条件では０℃まで白濁現象が起こらなかった。このように０℃で白濁現象が起こらない場合には温度上昇条件での実験を行わなかった。
【０２３６】
３）気泡力（初期気泡度及び気泡維持力）の測定
合成例１９、２１、２３に対する気泡力関連実験はセミ-マイクロTK方法を利用して行い、その結果は下記表３５に示した。実験は、３回繰り返した後に平均値を取った。実験には１％の水溶液を使用した。
【０２３７】
【表３５】
2005508400.tif 000053
【０２３８】
前記表３５に示したように、合成例２１は相当な水準の初期気泡度及び気泡維持力を示すのに反し、合成例１９は初期には気泡が比較的高い水準で発生するが、すぐに消える低い気泡維持力を示した。また、合成例２３は気泡が全く発生しない結果を示した。この実験の結果から、合成例１９及び２３は発生した気泡がすぐに消えなければならない低気泡性洗濯洗剤などに適用可能であり、合成例３の場合には優れた気泡力を必要とする食器洗い洗剤に適用可能であると予想される。
【０２３９】
４）表面張力の測定
クルス（Kruss）社のtensiometer k１２を利用して合成例１９、２１、２３の非イオン性化合物の表面張力を測定した。測定方法は環方法で行った。合成例１９、２１、２３の非イオン性化合物試料の濃度は重量比で１％、０．１％、０．０１％、０．００１％の溶液を製造して実験に使用した。表面張力の測定結果は下記表３６に示した。
【０２４０】
【表３６】
2005508400.tif 000054
【０２４１】
前記表３６に示したように、合成例１９、２１は評価試料の濃度範囲で比較的低い表面張力を示したが、合成例２３は高い表面張力を示した。
５）硬水安定性の評価
実験にはCaCl2・２H2O１１．６９gを水１Lに溶解して製造した１０，０００ppm濃度の硬水を使用した。合成例１９、２１、２３の非イオン性化合物は各々濃度０．５％（重量比）、１００mlの試料を用い、パールが生成される時点までに添加された硬水のmlを利用して硬水安定性を評価した。この実験を３回繰返した後に平均値を取った。実験の結果、各非イオン性化合物は全て陰電荷が小さいために硬水に対して沈殿が生成されなかった。
【０２４２】
３-２-２陰イオン性界面活性剤（SLS）と合成例１９の非イオン性化合物との混合系におけるSLSの物性変化の測定
[実施例３８乃至４３]
陰イオン性界面活性剤（SLS）、合成例１９の非イオン性化合物を下記表３７のようなモル比で混合した。製造した試料溶液は全て透明であった。この時、陽イオン性界面活性剤である４級アンモニウム塩はSLSに対してモル比が１:０．００１になるように添加した。
【０２４３】
【表３７】
2005508400.tif 000055
【０２４４】
[実験例６]
実施例３８乃至４３の物性の測定
１）クラフト点の測定
実施例３８乃至４３（SLSと非イオン性化合物の混合系）のクラフト点を測定し、実験結果は下記表３８に示した。
【０２４５】
【表３８】
2005508400.tif 000056
【０２４６】
前記表３８に示したように、非イオン性添加剤の混合比が１/０．２５以上である実施例３８乃至４１でクラフト点が０℃以下になる現象を示した。実施例３８乃至４１はSLSを単独で使用した場合に比べて低温でも安定した状態を維持する結果を示した。また、実施例４２及び４３の場合には温度下降条件で０〜３℃の温度範囲で溶液が白濁し、温度上昇条件では１９℃の温度で再び透明になる結果を示した。
【０２４７】
２）気泡力（初期気泡度及び気泡維持力）の測定
実施例３８乃至４３に対する気泡力を測定し、その結果は下記表３９に示した。
【０２４８】
【表３９】
2005508400.tif 000057
【０２４９】
前記表３９に示したように、実施例４３のように非イオン性化合物の混合比が低いほど、初期気泡度及び気泡維持力がSLSと類似する傾向を示した。また、非イオン性添加剤の混合比が低いほど、初期気泡度が上昇する結果を示したが、一度形成された気泡は非常に安定して維持される優れた気泡維持力を示した。前記気泡力の測定結果から、シャンプーやボディークレンザーなど、洗浄する時に豊富な気泡の発生が要求される製品への適用が可能であると考えられる。
【０２５０】
３）表面張力の測定
表面張力の測定結果は下記表４０に示した。
【０２５１】
【表４０】
2005508400.tif 000058
【０２５２】
前記表４０に示したように、実施例４３はSLSとほとんど類似した表面張力を示したが、非イオン性化合物の混合比が高くなると表面張力が低くなる傾向を示した。前記結果のように、表面張力が低くなって低濃度でも一定の値を示すのは、cmcが低いということを意味し、この結果から、少量を使用しても優れた洗浄力を示すということを意味する。
【０２５３】
４）混合系の硬水安定性の変化の測定
混合系の硬水安定性を測定した結果は下記表４１に示した。
【０２５４】
【表４１】
2005508400.tif 000059
【０２５５】
前記表４１に示したように、非イオン性化合物の混合比が高くなると硬水の添加量が増加する結果を示した。SLSと非イオン性化合物との混合系はSLSに比べて硬水安定性が約２倍程度優れた結果を示した。
【０２５６】
３-２-３．SLSと合成例２３の非イオン性化合物との混合系におけるSLSの物性変化の測定
[実施例４４乃至４９]
陰イオン性界面活性剤（SLS）、合成例２３の非イオン性化合物を下記表４６のようなモル比で混合した。製造した試料溶液は全て透明であった。この時、陽イオン性界面活性剤である４級アンモニウム塩はSLSに対してモル比が１:０．００１になるように添加した。
【０２５７】
【表４２】
2005508400.tif 000060
【０２５８】
[実験例７]
実施例４４乃至４９の物性の測定
１）クラフト点の測定
SLSと非イオン性化合物との混合系のクラフト点を測定した。実験結果は下記表４３に示した。
【０２５９】
【表４３】
2005508400.tif 000061
【０２６０】
前記表４３に示したように、非イオン性添加剤の混合比が１/０．２５以上である実施例４４乃至４７でクラフト点が０℃以下になる現象を示した。前記実施例４８及び４９の場合には温度下降条件では０乃至１℃の温度で溶液が白濁し、温度上昇条件では１１〜１３℃の温度で再び透明になる結果を示した。したがって、この実施例の場合はSLSより優れた水準の低温安定性を有すると考えられる。
【０２６１】
２）気泡力（初期気泡度及び気泡維持力）の測定
実施例４４乃至４９に対する気泡力の測定結果は下記表４４に示した。
【０２６２】
【表４４】
2005508400.tif 000062
【０２６３】
前記表４４に示したように、非イオン性化合物の混合比が低いほど、初期気泡度及び気泡維持力がSLSと類似した傾向を示した。また、非イオン性添加剤の混合比が低いほど、初期気泡度が上昇する結果を示し、形成された気泡は時間の経過に伴って徐々に消える結果を示しており、この物性は優れた洗浄力を必要とする食器洗い洗剤や洗濯洗剤に適用可能である。
【０２６４】
３）表面張力の測定
表面張力の測定結果は下記表４５に示した。
【０２６５】
【表４５】
2005508400.tif 000063
【０２６６】
前記表４５に示したように、実施例４８及び４９はSLSとほとんど類似した表面張力を示したが、非イオン性化合物の混合比が高くなると表面張力が低くなる傾向を示した。前記結果のように、表面張力が低くなって低濃度でも一定の値を有するのは、cmcが低いということを意味し、この結果から、少量を使用しても優れた洗浄力を示すことを意味する。
【０２６７】
４）混合系の硬水安定性の変化の測定
混合系の硬水安定性を測定した結果は下記表４６に示した。
【０２６８】
【表４６】
2005508400.tif 000064
【０２６９】
実験の結果、非イオン性化合物の混合比が高くなると硬水安定性が約２倍向上する結果を示した。
【国際公開パンフレット】
2005508400.tif 000072
2005508400.tif 000073
2005508400.tif 000074
2005508400.tif 000075
2005508400.tif 000076
2005508400.tif 000077
2005508400.tif 000078
2005508400.tif 000079
2005508400.tif 000080
2005508400.tif 000081
2005508400.tif 000082
2005508400.tif 000083
2005508400.tif 000084
2005508400.tif 000085
2005508400.tif 000086
2005508400.tif 000087
2005508400.tif 000088
2005508400.tif 000089
2005508400.tif 000090
2005508400.tif 000091
2005508400.tif 000092
2005508400.tif 000093
2005508400.tif 000094
2005508400.tif 000095
2005508400.tif 000096
2005508400.tif 000097
2005508400.tif 000098
2005508400.tif 000099
2005508400.tif 000100
2005508400.tif 000101
2005508400.tif 000102
2005508400.tif 000103
2005508400.tif 000104
2005508400.tif 000105
2005508400.tif 000106
2005508400.tif 000107
2005508400.tif 000108
2005508400.tif 000109
2005508400.tif 000110
2005508400.tif 000111
2005508400.tif 000112
2005508400.tif 000113
2005508400.tif 000114
2005508400.tif 000115
2005508400.tif 000116
2005508400.tif 000117
2005508400.tif 000118
2005508400.tif 000119
2005508400.tif 000120
2005508400.tif 000121
2005508400.tif 000122
2005508400.tif 000123
2005508400.tif 000124
2005508400.tif 000125
2005508400.tif 000126
2005508400.tif 000127
2005508400.tif 000128
2005508400.tif 000129
2005508400.tif 000130
2005508400.tif 000131
2005508400.tif 000132
2005508400.tif 000133
2005508400.tif 000134
2005508400.tif 000135
2005508400.tif 000136
2005508400.tif 000137
2005508400.tif 000138
2005508400.tif 000139
2005508400.tif 000140
2005508400.tif 000141
2005508400.tif 000142
2005508400.tif 000143
2005508400.tif 000144
2005508400.tif 000145
2005508400.tif 000146
2005508400.tif 000147
2005508400.tif 000148
2005508400.tif 000149
2005508400.tif 000150
2005508400.tif 000151
2005508400.tif 000152
2005508400.tif 000153
2005508400.tif 000154
2005508400.tif 000155
2005508400.tif 000156
2005508400.tif 000157
2005508400.tif 000158
2005508400.tif 000159
2005508400.tif 000160
2005508400.tif 000161
2005508400.tif 000162
2005508400.tif 000163
2005508400.tif 000164
2005508400.tif 000165
2005508400.tif 000166
2005508400.tif 000167
【国際調査報告】
2005508400.tif 000168
2005508400.tif 000169